(57)【要約】  モードＩ層間靱性とモードＩＩ層間靱性に優れた炭素繊維強化複合材料が得られるプリプレグ、および炭素繊維強化複合材料を提供するため、下記構成要素［Ａ］〜［Ｃ］を含み、かつ条件［Ｉ］〜［ＩＩＩ］を満たすプリプレグとする。［Ａ］：サイジング剤塗布炭素繊維［Ｂ］：特定の構造を有するエポキシ樹脂［Ｃ］：［Ｂ］の硬化剤［Ｉ］：構成要素［Ｂ］および［Ｃ］を含むエポキシ樹脂組成物が、ネマチック−等方相転移温度を１３０〜１８０℃の温度範囲に有する。［ＩＩ］：１００℃、３０分間等温保持した後のプリプレグが、１００℃における広角Ｘ線回折によって測定される回折角度２θ＝１．０〜６．０°に由来する高次構造を有さない。［ＩＩＩ］：１８０℃、２時間等温保持した後のプリプレグが、１８０℃における広角Ｘ線回折によって測定される回折角度２θ＝１．０〜６．０°に由来する高次構造を有する。【特許請求の範囲】
【請求項１】
下記構成要素［Ａ］〜［Ｃ］を含み、かつ条件［Ｉ］〜［ＩＩＩ］を満たすプリプレグ。
［Ａ］：サイジング剤塗布炭素繊維
［Ｂ］：一般式（１）で示される構造を有するエポキシ樹脂
【化１】
2019208242.tif 000015
（一般式（１）中Ｑ１、Ｑ２、Ｑ３はそれぞれ群（Ｉ）より選択される１種の構造を含む。一般式（１）中のＲ１、Ｒ２はそれぞれ炭素数１〜６のアルキレン基を示す。群（Ｉ）中のＺは各々独立に、炭素数１〜８の脂肪族炭化水素基、炭素数１〜８の脂肪族アルコキシ基、フッ素原子、塩素原子、臭素原子、ヨウ素原子、シアノ基、ニトロ基、又はアセチル基を示す。ｎは各々独立に０〜４の整数を示す。一般式（１）および群（Ｉ）中のＹ１、Ｙ２、Ｙ３は、単結合もしくは群（ＩＩ）から１つ選択される。）
【化２】
2019208242.tif 000016
【化３】
2019208242.tif 000017
［Ｃ］：［Ｂ］の硬化剤
［Ｉ］：構成要素［Ｂ］および［Ｃ］を含むエポキシ樹脂組成物が、ネマチック−等方相転移温度を１３０〜１８０℃の温度範囲に有する。
［ＩＩ］：１００℃、３０分間等温保持した後のプリプレグが、１００℃における広角Ｘ線回折によって測定される回折角度２θ＝１．０〜６．０°に由来する高次構造を有さない。
［ＩＩＩ］：１８０℃、２時間等温保持した後のプリプレグが、１８０℃における広角Ｘ線回折によって測定される回折角度２θ＝１．０〜６．０°に由来する高次構造を有する。
【請求項２】
下記構成要素［Ａ］〜［Ｄ］を含み、かつ条件［Ｉ’］、［ＩＩ］、［ＩＩＩ］、［ＩＶ］および［Ｖ］を満たすプリプレグ。
［Ａ］：サイジング剤塗布炭素繊維
［Ｂ］：一般式（１）で示される構造を有するエポキシ樹脂
【化４】
2019208242.tif 000018
（一般式（１）中Ｑ１、Ｑ２、Ｑ３はそれぞれ群（Ｉ）より選択される１種の構造を含む。一般式（１）中のＲ１、Ｒ２はそれぞれ炭素数１〜６のアルキレン基を示す。群（Ｉ）中のＺは各々独立に、炭素数１〜８の脂肪族炭化水素基、炭素数１〜８の脂肪族アルコキシ基、フッ素原子、塩素原子、臭素原子、ヨウ素原子、シアノ基、ニトロ基、又はアセチル基を示す。ｎは各々独立に０〜４の整数を示す。一般式（１）および群（Ｉ）中のＹ１、Ｙ２、Ｙ３は、単結合もしくは群（ＩＩ）から１つ選択される。）
【化５】
2019208242.tif 000019
【化６】
2019208242.tif 000020
［Ｃ］：［Ｂ］の硬化剤
［Ｄ］：スペーサー材
［Ｉ’］：構成要素［Ｂ］および［Ｃ］を含むエポキシ樹脂組成物が、ネマチック−等方相転移温度を１１０〜１８０℃の温度範囲に有する。
［ＩＩ］：１００℃、３０分間等温保持した後のプリプレグが、１００℃における広角Ｘ線回折によって測定される回折角度２θ＝１．０〜６．０°に由来する高次構造を有さない。
［ＩＩＩ］：１８０℃、２時間等温保持した後のプリプレグが、１８０℃における広角Ｘ線回折によって測定される回折角度２θ＝１．０〜６．０°に由来する高次構造を有する。
［ＩＶ］：構成要素［Ｄ］の９０％以上がプリプレグ表面からプリプレグの厚さの２０％の深さ以内に存在する。
［Ｖ］：エポキシ樹脂組成物中の構成要素［Ｄ］の含有割合が３〜４０質量％である。
【請求項３】
下記条件［ＶＩ］を満たす、請求項１または２に記載のプリプレグ。
［ＶＩ］：明細書に規定する方法で測定される、サイジング剤塗布炭素繊維を洗浄後の炭素繊維のサイジング剤付着率が、サイジング塗布炭素繊維に対して０．０８質量％以上である。
【請求項４】
前記構成要素［Ｂ］が、前記一般式（１）で示される構造を有するエポキシ樹脂の一部が重合したプレポリマーを含む、請求項１〜３のいずれかに記載のプリプレグ。
【請求項５】
下記条件［ＶＩＩ］を満たす、請求項１〜４のいずれかに記載のプリプレグ。
［ＶＩＩ］：前記構成要素［Ｂ］および［Ｃ］を含むエポキシ樹脂組成物を４０℃から２℃／分での昇温過程における角周波数３．１４ｒａｄ／ｓで測定した１３０〜１５０℃における最低粘度が、０．１〜１０．０Ｐａ・ｓの範囲にある。
【請求項６】
前記プリプレグは、前記一般式（１）で示される構造を有するエポキシ樹脂以外の２５℃で液状のエポキシ樹脂を含み、
前記構成要素［Ｂ］および前記２５℃で液状のエポキシ樹脂の合計である樹脂１００質量部に対して、前記構成要素［Ｂ］を８０〜９９質量部の範囲で含み、前記２５℃で液状のエポキシ樹脂を１〜２０質量部の範囲で含む、請求項１〜５のいずれかに記載のプリプレグ。
【請求項７】
前記プリプレグは、前記一般式（１）で示される構造を有するエポキシ樹脂以外の一般式（２）で示される構造を有するエポキシ樹脂を含み、
前記構成要素［Ｂ］および前記一般式（２）で示される構造を有するエポキシ樹脂の合計である樹脂１００質量部に対して、前記構成要素［Ｂ］を８０〜９９質量部の範囲で含み、前記一般式（２）で示される構造を有するエポキシ樹脂を１〜２０質量部の範囲で含む、請求項１〜５のいずれかに記載のプリプレグ。
【化７】
2019208242.tif 000021
（一般式（２）中のＲ１、Ｒ２はそれぞれ炭素数１〜６のアルキレン基を示す。Ｚは各々独立に、炭素数１〜８の脂肪族炭化水素基、炭素数１〜８の脂肪族アルコキシ基、フッ素原子、塩素原子、臭素原子、ヨウ素原子、シアノ基、ニトロ基、又はアセチル基を示す。ｎは各々独立に０〜４の整数を示す。）
【請求項８】
前記構成要素［Ｃ］が芳香族ポリアミンである、請求項１〜７のいずれかに記載のプリプレグ。
【請求項９】
下記条件［ＶＩＩＩ］を満たす、請求項２〜８のいずれかに記載のプリプレグ。
［ＶＩＩＩ］：該プリプレグを２つ積層し、加熱硬化して得られる炭素繊維強化複合材料において隣接する炭素繊維層間に配置された層間樹脂層を含み、前記層間樹脂層の平均厚みが５〜１００μｍの範囲にある。
【請求項１０】
前記構成要素［Ｄ］が、前記構成要素［Ｂ］に不溶である、請求項２〜９のいずれかに記載のプリプレグ。
【請求項１１】
前記構成要素［Ｄ］の形態が粒子である、請求項２〜１０のいずれかに記載のプリプレグ。
【請求項１２】
前記構成要素［Ｄ］の形態が不織布である、請求項２〜１０のいずれかに記載のプリプレグ。
【請求項１３】
前記構成要素［Ｄ］の形態が短繊維ウェブである、請求項２〜１０のいずれかに記載のプリプレグ。
【請求項１４】
前記粒子の平均粒径が１〜１００μｍである、請求項１１に記載のプリプレグ。
【請求項１５】
前記粒子が熱可塑性樹脂からなる、請求項１１または１４に記載のプリプレグ。
【請求項１６】
前記不織布が熱可塑性樹脂からなる、請求項１２に記載のプリプレグ。
【請求項１７】
前記粒子が、ポリイミド、ポリアミド、ポリアミドイミド、ポリフタルアミド、ポリエーテルイミド、ポリエーテルケトン、ポリエーテルエーテルケトン、ポリエーテルケトンケトン、ポリアリールエーテルケトン、ポリエーテルスルホン、ポリフェニルスルフィド、液晶性ポリマー、およびこれらの誘導体、からなる群から選択される樹脂を含むことを特徴とする請求項１１、１４または１５に記載のプリプレグ。
【請求項１８】
前記短繊維ウェブを構成する短繊維の平均繊維長が２〜２０ｍｍの範囲である、請求項１３に記載のプリプレグ。
【請求項１９】
請求項１〜１８のいずれかに記載のプリプレグを硬化させてなる炭素繊維強化複合材料。
【発明の詳細な説明】
【技術分野】
【０００１】
本発明は、優れたモードＩ層間靱性、モードＩＩ層間靱性を兼ね備えた炭素繊維強化複合材料が得られるプリプレグ、および炭素繊維強化複合材料に関するものである。
【背景技術】
【０００２】
従来、炭素繊維、ガラス繊維などの強化繊維と、エポキシ樹脂、フェノール樹脂などの熱硬化性樹脂からなる繊維強化複合材料は、軽量でありながら、強度や剛性などの力学特性や耐熱性、また耐食性に優れているため、航空・宇宙、自動車、鉄道車両、船舶、土木建築およびスポーツ用品などの数多くの分野に応用されてきた。特に、高性能が要求される用途では、連続した強化繊維を用いた繊維強化複合材料が用いられ、強化繊維としては比強度、比弾性率に優れた炭素繊維が、そしてマトリックス樹脂としては熱硬化性樹脂、中でも特に炭素繊維との接着性に優れたエポキシ樹脂が多く用いられている。【０００３】
炭素繊維強化複合材料は、炭素繊維とマトリックス樹脂を必須の構成要素とする不均一材料であり、そのため炭素繊維の配列方向の物性とそれ以外の方向の物性に大きな差が存在する。例えば、炭素繊維層間破壊の進行し難さを示す層間靱性は、炭素繊維の強度を向上させるのみでは、抜本的な改良に結びつかないことが知られている。特に、熱硬化性樹脂をマトリックス樹脂とする炭素繊維強化複合材料は、マトリックス樹脂の低い靭性を反映し、炭素繊維の配列方向以外からの応力に対し、破壊され易い性質を持っている。そのため、航空機構造材のように高い強度と信頼性を必要とする用途に向けては、繊維方向強度を確保しつつ、層間靭性を始めとする炭素繊維の配列方向以外からの応力に対応することができる複合材料物性の改良を目的に、種々の技術が提案されている。【０００４】
近年、航空機構造材への炭素繊維強化複合材料の適用部位が拡大していることに加えて、発電効率やエネルギー変換効率の向上を目指した風車ブレードや各種タービンへの炭素繊維強化複合材料の適用も進んでおり、肉厚な部材、また３次元的な曲面形状を有する部材への適用検討が進められている。このような肉厚部材、あるいは曲面部材に引っ張りや圧縮の応力が負荷された場合、プリプレグ繊維層間への面外方向への引き剥がし応力が発生し、層間に開口モードによる亀裂が生じ、その亀裂の進展により部材全体の強度、剛性が低下し、全体破壊に到る場合がある。この応力に対抗するための、開口モード、すなわちモードＩでの層間靱性が必要になる。高いモードＩ層間靱性を有する炭素繊維強化複合材料を得るには、マトリックス樹脂自体の高い靱性が必要となる。マトリックス樹脂の靱性を改良するため、マトリックス樹脂にゴム成分を配合する方法（特許文献１参照。）、熱可塑性樹脂を配合する方法（特許文献２参照。）が知られていた。また、インターリーフと呼ばれる一種の接着層ないしは衝撃吸収層を層間に挿入する方法（特許文献３参照）、および粒子により層間を強化（特許文献４参照）する方法が提案されている。
【先行技術文献】
【特許文献】
【０００５】
【特許文献１】特開２００１−１３９６６２号公報
【特許文献２】特開平７−２７８４１２号公報
【特許文献３】特開昭６０−２３１７３８号公報
【特許文献４】特公平６−９４５１５号公報
【発明の概要】
【発明が解決しようとする課題】
【０００６】
しかし、特許文献１や特許文献２に記載の方法では、マトリックス樹脂の靱性改良効果は十分なものではなかった。また、特許文献３や特許文献４に記載の方法では、モードＩＩ層間靱性に対しては効果があるものの、モードＩ層間靱性に対しては、十分な効果が得られるものではなかった。そこで、本発明の目的は、モードＩ層間靱性およびモードＩＩ層間靱性ともに優れた炭素繊維強化複合材料が得られるプリプレグ、および炭素繊維強化複合材料を提供することにある。
【課題を解決するための手段】
【０００７】
上記課題を解決する本発明のプリプレグは、下記構成要素［Ａ］〜［Ｃ］を含み、かつ条件［Ｉ］〜［ＩＩＩ］を満たすプリプレグである。
［Ａ］：サイジング剤塗布炭素繊維
［Ｂ］：一般式（１）で示される構造を有するエポキシ樹脂【０００８】
【化１】
2019208242.tif 000002
一般式（１）中Ｑ１、Ｑ２、Ｑ３はそれぞれ群（Ｉ）より選択される１種の構造を含む。一般式（１）中のＲ１、Ｒ２はそれぞれ炭素数１〜６のアルキレン基を示す。群（Ｉ）中のＺは各々独立に、炭素数１〜８の脂肪族炭化水素基、炭素数１〜８の脂肪族アルコキシ基、フッ素原子、塩素原子、臭素原子、ヨウ素原子、シアノ基、ニトロ基、又はアセチル基を示す。ｎは各々独立に０〜４の整数を示す。一般式（１）および群（Ｉ）中のＹ１、Ｙ２、Ｙ３は、単結合もしくは群（ＩＩ）から１つ選択される。【０００９】
【化２】
2019208242.tif 000003
【化３】
2019208242.tif 000004
［Ｃ］：［Ｂ］の硬化剤
［Ｉ］：構成要素［Ｂ］および［Ｃ］を含むエポキシ樹脂組成物が、ネマチック−等方相転移温度を１３０〜１８０℃の温度範囲に有する。
［ＩＩ］：１００℃、３０分間等温保持した後のプリプレグが、１００℃における広角Ｘ線回折によって測定される回折角度２θ＝１．０〜６．０°に由来する高次構造を有さない。
［ＩＩＩ］：１８０℃、２時間等温保持した後のプリプレグが、１８０℃における広角Ｘ線回折によって測定される回折角度２θ＝１．０〜６．０°に由来する高次構造を有する。【００１０】
また、本発明の炭素繊維強化複合材料は、上記プリプレグが硬化されてなる。
【発明の効果】
【００１１】
本発明によれば、モードＩ層間靱性とモードＩＩ層間靱性ともに優れた炭素繊維強化複合材料が得られる。
【図面の簡単な説明】
【００１２】
【図１】モードＩ層間靭性（ＧＩＣ）の測定方法を示す図である。
【発明を実施するための形態】
【００１３】
本発明の構成要素［Ａ］サイジング剤塗布炭素繊維は、サイジング剤の効果によりハンドリング性が優れるとともに、炭素繊維表面に存在するサイジング剤とマトリックス樹脂が反応することで、炭素繊維とマトリックス樹脂との界面接着性が優れた炭素繊維強化複合材料が得られる。本発明の構成要素［Ａ］は連続繊維であり、ここでいう連続繊維とは、平均繊維長が１００ｍｍ以上であることを意味する。
【００１４】
本発明の構成要素［Ａ］におけるサイジング剤の付着量は、サイジング剤塗布炭素繊維１００質量部に対して、０．１質量部以上であることが好ましく、より好ましくは０．１〜３．０質量部、さらに好ましくは０．２〜３．０質量部の範囲である。サイジング剤の付着率の測定方法は、サイジング塗布炭素繊維を２±０．５ｇ採取し、窒素雰囲気中４５０℃にて加熱処理を１５分間行ったときの該加熱処理前後の質量変化量を加熱処理前の質量で除した値の質量％である。
【００１５】
本発明の構成要素［Ａ］は、アセトニトリルとクロロホルムを体積比９対１で混合した溶液で洗浄した後に洗浄後炭素繊維に残留するサイジング剤付着率がサイジング剤塗布炭素繊維に対して０．０８質量％以上であることが好ましい。より好ましくは０．０８〜３．０質量％、さらに好ましくは０．１４〜０．３０質量％の範囲である。洗浄後のサイジング剤の付着率がかかる範囲であると、炭素繊維とサイジング剤の界面接着が良好となり、炭素繊維強化複合材料とした際に高い剪断靱性を発現させることができる。ここで言う「洗浄後のサイジング剤付着率」とは、次のように測定されて算出されるものである。サイジング剤塗布炭素繊維２±０．５ｇをアセトニトリルとクロロホルムを体積比９対１で混合した溶液１０ｍｌに浸漬し、超音波洗浄を２０分間行うことで炭素繊維からサイジング剤を溶出させた後、十分に乾燥させて洗浄後炭素繊維の質量を測定する。さらにこの洗浄後炭素繊維を窒素雰囲気中４５０℃にて加熱処理を１５分間行う。このときの該加熱処理前後の質量変化量を、加熱処理前のサイジング剤塗布炭素繊維の質量で除した値の質量％を洗浄後のサイジング剤付着率とする。
【００１６】
本発明において、サイジング剤はエポキシ化合物を含むことが好ましい。サイジング剤に含まれるエポキシ化合物としては、例えば脂肪族エポキシ化合物、芳香族エポキシ化合物があり、これらを単独で用いてもよいし、併用してもよい。
【００１７】
脂肪族エポキシ化合物のみからなるサイジング剤が塗布されてなる炭素繊維はマトリックス樹脂との接着性が高いことが確認されている。そのメカニズムは確かではないが、脂肪族エポキシ化合物は柔軟な骨格および自由度が高い構造に由来して、炭素繊維表面のカルボキシル基および水酸基との官能基と脂肪族エポキシ化合物が強い相互作用を形成することが可能であると考えられる。
【００１８】
芳香族エポキシ化合物のみからなるサイジング剤が塗布されてなる炭素繊維は、サイジング剤とマトリックス樹脂との反応性が低く、プリプレグを長期保管した場合の物性変化が小さいという利点がある。また、剛直な界面層を形成することができるという利点もある。
【００１９】
脂肪族エポキシ化合物と芳香族エポキシ化合物を混合した場合、より極性の高い脂肪族エポキシ化合物が炭素繊維側に多く偏在し、炭素繊維と逆側のサイジング層の最外層に極性の低い芳香族エポキシ化合物が偏在しやすいという現象が見られる。このサイジング層の傾斜構造の結果として、脂肪族エポキシ化合物は炭素繊維近傍で炭素繊維と強い相互作用を有することで炭素繊維とマトリックス樹脂の接着性を高めることができる。また、外層に多く存在する芳香族エポキシ化合物は、サイジング剤塗布炭素繊維をプリプレグにした場合には脂肪族エポキシ化合物をマトリックス樹脂から遮断する役割を果たす。このことにより、脂肪族エポキシ化合物とマトリックス樹脂中の反応性の高い成分との反応が抑制されるため、長期保管時の安定性が発現される。
【００２０】
サイジング剤塗布炭素繊維とマトリックス樹脂とからなる炭素繊維強化複合材料において、炭素繊維近傍のいわゆる界面層は、炭素繊維あるいはサイジング剤の影響を受け、マトリックス樹脂とは異なる特性を有する場合がある。サイジング剤に含まれるエポキシ化合物が芳香環を１個以上有すると、剛直な界面層が形成され、炭素繊維とマトリックス樹脂との間の応力伝達能力が向上し、炭素繊維強化複合材料の０°引張強度等の力学特性が向上する。また、芳香環により疎水性が向上することにより、脂肪族エポキシ化合物に比べて炭素繊維との相互作用が弱く、脂肪族エポキシ化合物を覆い、サイジング層外層に存在することができる。このことにより、サイジング剤塗布炭素繊維をプリプレグに用いた場合、長期間保管した場合の経時変化を抑制することができ好ましい。エポキシ化合物が芳香環を２個以上有することで、芳香環による長期安定性の向上するため好ましい。エポキシ化合物が有する芳香環の数の上限は特にないが、１０個あれば力学特性およびマトリックス樹脂との反応の抑制の観点から十分である。
【００２１】
本発明において、炭素繊維に塗布されたサイジング剤のエポキシ当量は３５０〜５５０ｇ／ｍｏｌであることが好ましい。５５０ｇ／ｍｏｌ以下であることで、サイジング剤が塗布されてなる炭素繊維とマトリックス樹脂の接着性が向上するため好ましい。また、３５０ｇ／ｍｏｌ以上であることで、プリプレグに該サイジング剤塗布炭素繊維を用いた場合に、プリプレグに用いている樹脂成分とサイジング剤との反応を抑制することができるため、プリプレグを長期保管した場合にも得られた炭素繊維強化複合材料の物性が良好になるため好ましい。本発明におけるサイジング剤が塗布されてなる炭素繊維のエポキシ当量とは、サイジング剤塗布繊維をＮ，Ｎ−ジメチルホルムアミドに代表される溶媒中に浸漬し、超音波洗浄を行うことで繊維から溶出させたのち、塩酸でエポキシ基を開環させ、酸塩基滴定で求めることができる。エポキシ当量は３６０ｇ／ｍｏｌ以上が好ましく、３８０ｇ／ｍｏｌ以上がより好ましい。また、５３０ｇ／ｍｏｌ以下が好ましく、５００ｇ／ｍｏｌ以下がより好ましい。なお、炭素繊維に塗布されたサイジング剤のエポキシ当量は、塗布に用いるサイジング剤のエポキシ当量および塗布後の乾燥での熱履歴などにより、制御することができる。
【００２２】
本発明の構成要素［Ａ］の繊維形態や配列については限定されず、例えば、一方向に引き揃えられた長繊維、単一のトウ、織物、ニット、および組紐などの繊維構造物が用いられる。２種類以上の炭素繊維や、ガラス繊維、アラミド繊維、ボロン繊維、ＰＢＯ繊維、高強力ポリエチレン繊維、アルミナ繊維および炭化ケイ素繊維などの他の強化繊維と組み合わせて用いても構わない。
【００２３】
炭素繊維としては、具体的にはアクリル系、ピッチ系およびレーヨン系等の炭素繊維が挙げられ、特に引張強度の高いアクリル系の炭素繊維が好ましく用いられる。
【００２４】
かかるアクリル系の炭素繊維は、例えば、次に述べる工程を経て製造することができる。アクリロニトリルを主成分とするモノマーから得られるポリアクリロニトリルを含む紡糸原液を、湿式紡糸法、乾湿式紡糸法、乾式紡糸法、または溶融紡糸法により紡糸する。紡糸後の凝固糸は、製糸工程を経て、プリカーサーとし、続いて耐炎化および炭化などの工程を経て炭素繊維を得ることができる。
【００２５】
炭素繊維の形態としては、有撚糸、解撚糸および無撚糸等を使用することができるが、有撚糸の場合は炭素繊維を構成するフィラメントの配向が平行ではないため、得られる炭素繊維強化複合材料の力学特性の低下の原因となることから、炭素繊維強化複合材料の成形性と強度特性のバランスが良い解撚糸または無撚糸が好ましく用いられる。
【００２６】
本発明の構成要素［Ａ］は、表面に存在するサイジング剤との接着性を向上させるために、通常、酸化処理が施され、酸素含有官能基が導入されることが好ましい。酸化処理方法としては、気相酸化、液相酸化および液相電解酸化が用いられるが、生産性が高く、均一処理ができるという観点から、液相電解酸化が好ましく用いられる。
【００２７】
本発明において、液相電解酸化で用いられる電解液としては、酸性電解液およびアルカリ性電解液が挙げられる。接着性の観点からアルカリ性電解液中で液相電解酸化した後、サイジング剤を塗布することがより好ましい。
【００２８】
酸性電解液としては、例えば、硫酸、硝酸、塩酸、燐酸、ホウ酸、および炭酸等の無機酸、酢酸、酪酸、シュウ酸、アクリル酸、およびマレイン酸等の有機酸、または硫酸アンモニウムや硫酸水素アンモニウム等の塩が挙げられる。なかでも、強酸性を示す硫酸と硝酸が好ましく用いられる。
【００２９】
アルカリ性電解液としては、具体的には、水酸化ナトリウム、水酸化カリウム、水酸化マグネシウム、水酸化カルシウムおよび水酸化バリウム等の水酸化物の水溶液、炭酸ナトリウム、炭酸カリウム、炭酸マグネシウム、炭酸カルシウム、炭酸バリウムおよび炭酸アンモニウム等の炭酸塩の水溶液、炭酸水素ナトリウム、炭酸水素カリウム、炭酸水素マグネシウム、炭酸水素カルシウム、炭酸水素バリウムおよび炭酸水素アンモニウム等の炭酸水素塩の水溶液、アンモニア、水酸化テトラアルキルアンモニウムおよびヒドラジンの水溶液等が挙げられる。なかでも、マトリックス樹脂の硬化阻害を引き起こすアルカリ金属を含まないという観点から、炭酸アンモニウムおよび炭酸水素アンモニウムの水溶液、あるいは、強アルカリ性を示す水酸化テトラアルキルアンモニウムの水溶液が好ましく用いられる。
【００３０】
本発明において用いられる電解液の濃度は、０．０１〜５モル／リットルの範囲内であることが好ましく、より好ましくは０．１〜１モル／リットルの範囲内である。電解液の濃度が０．０１モル／リットル以上であると、電解処理電圧が下げられ、運転コストに有利になる。一方、電解液の濃度が５モル／リットル以下であると、安全性の観点から有利になる。
【００３１】
本発明において用いられる電解液の温度は、１０〜１００℃の範囲内であることが好ましく、より好ましくは１０〜４０℃の範囲内である。電解液の温度が１０℃以上であると、電解処理の効率が向上し、運転コストに有利になる。一方、電解液の温度が１００℃以下であると、安全性の観点から有利になる。
【００３２】
本発明において、液相電解酸化における電気量は、炭素繊維の炭化度に合わせて最適化することが好ましく、高弾性率の炭素繊維に処理を施す場合、より大きな電気量が必要である。
本発明において、液相電解酸化における電流密度は、電解処理液中の炭素繊維の表面積１ｍ２当たり１．５〜１０００アンペアの範囲内であることが好ましく、より好ましくは３〜５００アンペア／ｍ２の範囲内である。電流密度が１．５アンペア／ｍ２以上であると、電解処理の効率が向上し、運転コストに有利になる。一方、電流密度が１０００アンペア／ｍ２以下であると、安全性の観点から有利になる。
【００３３】
また、本発明において、電解処理で採用する電解電気量の総量は、炭素繊維１ｇ当たり３〜３００クーロンであることが好ましい。電解電気量の総量が３クーロン／ｇ以上とすることで、炭素繊維表面に十分に官能基を付与でき、マトリックス樹脂と炭素繊維の界面接着性が優れたものとなる。一方、電解電気量の総量が３００クーロン／ｇ以下とすることで炭素繊維単繊維表面の欠陥拡大を抑制し、炭素繊維の強度低下を低減できる。
【００３４】
本発明で用いる構成要素［Ａ］は、引張弾性率が２００〜４４０ＧＰａの範囲であることが好ましい。炭素繊維の引張弾性率は、炭素繊維を構成する黒鉛構造の結晶度に影響され、結晶度が高いほど弾性率は向上する。この範囲であると炭素繊維強化複合材料に剛性、強度のすべてが高いレベルでバランスするために好ましい。より好ましい弾性率は、２３０〜４００ＧＰａの範囲内であり、さらに好ましくは２６０〜３７０ＧＰａの範囲内である。ここで、炭素繊維の引張弾性率は、ＪＩＳ  Ｒ７６０１（２００６）に従い測定された値である。
炭素繊維の市販品としては、“トレカ（登録商標）”Ｔ８００Ｇ−２４Ｋ、“トレカ（登録商標）”Ｔ３００−３Ｋ、“トレカ（登録商標）”Ｔ７００Ｇ−１２Ｋ、および“トレカ（登録商標）”Ｔ１１００Ｇ−２４Ｋ（以上東レ（株）製）などが挙げられる。
【００３５】
本発明において用いられる構成要素［Ａ］は、単繊維繊度が０．２〜２．０ｄｔｅｘであることが好ましく、より好ましくは０．４〜１．８ｄｔｅｘである。単繊維繊度が０．２ｄｔｅｘ以上であると、撚糸時においてガイドローラーとの接触による炭素繊維の損傷が起こり難く、またエポキシ樹脂組成物の含浸処理工程においても同様の損傷を抑制することができる。単繊維繊度が２．０ｄｔｅｘ以下であると、炭素繊維にエポキシ樹脂組成物を充分に含浸することができ、耐疲労性の低下を防止することができる。
【００３６】
本発明において用いられる構成要素［Ａ］は、一つの繊維束中のフィラメント数が２５００〜５００００本の範囲であることが好ましい。フィラメント数が２５００本以上であると、繊維配列の蛇行が起こり難く、強度低下を抑制することができる。また、フィラメント数が５００００本以下であると、プリプレグ作製時あるいは成形時にエポキシ樹脂組成物の含浸が容易となる。フィラメント数は、より好ましくは２８００〜４００００本の範囲である。
【００３７】
本発明の構成要素［Ａ］は、Ｘ線光電子分光法により測定される繊維表面の酸素（Ｏ）と炭素（Ｃ）の原子数の比である表面酸素濃度（Ｏ／Ｃ）が、０．１０以上であることが好ましい。より好ましくは０．１０〜０．５０の範囲内のものであり、さらに好ましくは０．１４〜０．３０の範囲内のものであり、特に好ましくは０．１４〜０．２０の範囲内ものである。表面酸素濃度（Ｏ／Ｃ）が０．１０以上であることにより、炭素繊維表面の酸素含有官能基を確保し、マトリックス樹脂との強固な接着を得ることができる。また、表面酸素濃度（Ｏ／Ｃ）が０．５０以下であることにより、酸化による炭素繊維自体の強度の低下を抑えることができるため好ましい。
【００３８】
炭素繊維の表面酸素濃度は、Ｘ線光電子分光法により、次の手順に従って求められるものである。まず、溶剤で炭素繊維表面に付着している汚れなどを除去した炭素繊維を２０ｍｍにカットして、銅製の試料支持台に拡げて並べた後、Ｘ線源としてＡｌＫα１、２を用い、試料チャンバー中を１×１０−８Ｔｏｒｒに保ち、光電子脱出角度９０°で測定した。測定時の帯電に伴うピークの補正値としてＣ１ｓのメインピーク（ピークトップ）の結合エネルギー値を２８４．６ｅＶに合わせる。Ｃ１ｓピーク面積は、２８２〜２９６ｅＶの範囲で直線のベースラインを引くことにより求め、Ｏ１ｓピーク面積は、５２８〜５４０ｅＶの範囲で直線のベースラインを引くことにより求められる。表面酸素濃度（Ｏ／Ｃ）は、上記Ｏ１ｓピーク面積の比を装置固有の感度補正値で割ることにより算出した原子数比で表す。Ｘ線光電子分光法装置として、アルバック・ファイ（株）製ＥＳＣＡ−１６００を用いる場合、上記装置固有の感度補正値は２．３３である。
【００３９】
本発明における構成要素［Ａ］について、次の方法で規定される界面剪断強度（ＩＦＳＳ）は２５ＭＰａ以上であることが好ましく、より好ましくは２９ＭＰａ以上、さらに好ましくは４０ＭＰａ以上である。界面剪断強度が高いと、炭素繊維とエポキシ樹脂との接着性も高い傾向があり、高いモードＩ層間靱性およびモードＩＩ層間靱性を発現する。ここで、本発明における「界面剪断強度」は、炭素繊維の単繊維とビスフェノールＡ型エポキシ樹脂との界面剪断強度のことであり、次のように測定して算出される値である。
【００４０】
以下、界面剪断強度の測定方法について説明する。測定にあたっては、Ｄｒｚａｌ，Ｌ．Ｔ．，Ｍａｓｔｅｒ，Ｓｃｉ，Ｅｎｇ．Ａ１２６，２８９（１９９０）を参考にして行う。
すなわち、ビスフェノールＡ型エポキシ化合物“ｊＥＲ（登録商標）”８２８（三菱ケミカル（株）製）１００質量部とメタフェニレンジアミン（シグマアルドリッチジャパン（株）製）１４．５質量部を、それぞれ容器に入れ、その後、上記のｊＥＲ８２８の粘度低下とメタフェニレンジアミンの溶解のため、７５℃の温度で１５分間加熱する。その後、両者をよく混合し、８０℃の温度で約１５分間真空脱泡を行う。
次に、炭素繊維束から単繊維を抜き取り、ダンベル型モールドの長手方向に単繊維に一定張力を与えた状態で両端を接着剤で固定する。その後、炭素繊維およびモールドに付着した水分を除去するため、８０℃の温度で３０分間以上真空乾燥を行う。ダンベル型モールドはシリコーンゴム製で、注型部分の形状は、中央部分巾５ｍｍ、長さ２５ｍｍ、両端部分巾１０ｍｍ、全体長さ１５０ｍｍとする。
【００４１】
上記の真空乾燥後のモールド内に、調製した樹脂を流し込み、オーブンを用いて、昇温速度１．５℃／分で７５℃の温度まで上昇し２時間保持後、昇温速度１．５℃／分で１２５℃の温度まで上昇し２時間保持後、降温速度２．５℃／分で３０℃の温度まで降温する。その後、脱型して試験片を得る。
上記の手順で得られた試験片に繊維軸方向（長手方向）に歪速度０．３％／秒で引張力を与え、歪みを１２％生じさせた後、偏光顕微鏡により試験片中心部２２ｍｍの範囲における繊維破断数Ｎ（個）を測定する。次に、平均破断繊維長ｌａを、ｌａ（μｍ）＝２２×１０００（μｍ）／Ｎ（個）の式により計算する。次に、平均破断繊維長ｌａから臨界繊維長ｌｃを、ｌｃ（μｍ）＝（４／３）×ｌａ（μｍ）の式により計算する。さらに、ストランド引張強度σと炭素繊維単糸の直径ｄを測定し、次式より算出した値を本発明における「界面剪断強度」とする。
・界面剪断強度ＩＦＳＳ（ＭＰａ）＝σ（ＭＰａ）×ｄ（μｍ）／（２×ｌｃ）（μｍ）。  
【００４２】
本発明のプリプレグを硬化させてなる炭素繊維強化複合材料は、エポキシ樹脂組成物の硬化物が高次構造を有することで、驚くべきことに優れたモードＩ層間靱性、モードＩＩ層間靱性を発現する。これは、炭素繊維強化複合材料内にクラックが進展する際、エポキシ樹脂組成物の硬化物中に存在する高次構造を崩すのにエネルギーを多く必要とするためと考えられる。
ここでいう高次構造とは、エポキシ樹脂組成物の硬化後又は半硬化後に分子が配向配列している状態を意味し、例えば、硬化物中に結晶構造又は液晶構造が存在する状態を意味する。
【００４３】
エポキシ樹脂組成物の硬化物中の高次構造の有無についても、前記したように偏光顕微鏡を用いた光学的異方性の有無を調べることで確かめることができる。光学的異方性を有する構造のサイズが可視光波長オーダー同等以上の場合には、クロスニコル状態での偏光顕微鏡にて干渉模様が観察される。高次構造を形成していない、もしくは形成された高次構造のサイズが可視光波長オーダーより小さい場合には、光学的異方性を有しないため干渉模様は観察されない。高次構造としてスメクチック構造形成の場合には、バトネ組織、フォーカルコニックファン組織、オイリーストリーク組織といった干渉模様が偏光顕微鏡により観察される。
【００４４】
以下、本発明のプリプレグが充足する条件［ＩＩ］、［ＩＩＩ］について説明する。本発明のプリプレグは、１００℃、３０分間の等温保持の条件では、エポキシ樹脂組成物中にスメクチック構造を形成せず（条件［ＩＩ］）、１８０℃、２時間の等温保持の条件では、エポキシ樹脂組成物中にスメクチック構造を形成する（条件［ＩＩＩ］）。エポキシ樹脂組成物が１００℃でスメクチック構造を形成してしまう場合には、粘度が十分に低下せず、構成要素［Ａ］との濡れ性が悪化したり、構成要素[Ａ]の表面に存在するサイジング剤との反応が難しくなる。その結果、エポキシ樹脂と炭素繊維の接着性が低い炭素繊維強化複合材料となる。エポキシ樹脂組成物の粘度を十分に低下させ、構成要素［Ａ］表面のサイジングと反応させるという観点から、エポキシ樹脂組成物は、１００℃、３０分間等温保持条件でスメクチック構造を形成しないことが重要である。
【００４５】
また、本発明のプリプレグは、１８０℃、２時間保持の条件で、エポキシ樹脂組成物中にスメクチック構造を形成することで、高いモードＩ層間靱性、モードＩＩ層間靱性を発現する。エポキシ樹脂組成物がスメクチック構造を形成している場合には、Ｘ線回折測定において一般的には回折角度２θ≦１０°の領域にピークが観測される。この範囲のピークの有無により、エポキシ樹脂組成物中のスメクチック構造の有無を確認することができる。このピークは、構成要素［Ｂ］中、または、構成要素［Ｃ］中または、構成要素［Ｂ］、［Ｃ］両方中に存在するメソゲン構造（ビフェニル基、ターフェニル基、ターフェニル類縁基、アントラセン基、これらがアゾメチン基、又はエステル基で接続された基等）に基づく周期構造（高次構造）に起因する。
【００４６】
本発明のプリプレグが、条件［ＩＩ］、［ＩＩＩ］を充足することを確かめる具体的な手法について説明する。本発明のプリプレグ１プライを長さ２０ｍｍ、幅１０ｍｍにカットした測定試料を用意する。広角Ｘ線回折装置（Ｄ８  ＤＩＳＣＯＶＥＲ；ＢＲＵＫＥＲ  ＡＸＳ社製）に取り付けられた温度制御装置（ＦＰ８２；メトラートレド社製）内に測定試料をセットし、２次元での広角Ｘ線回折測定を行う。条件［ＩＩ］は、温度制御装置を用いて４０℃から２℃／分で１００℃まで測定試料を昇温し、１００℃到達から３０分間保持し、３０分間経過直後の広角Ｘ線回折測定によって得られた回折パターンについて、２θ＝１．０°〜６．０°の間のピークの有無を確認する。条件［ＩＩＩ］は、温度制御装置を用いて４０℃から２℃／分で１８０℃まで測定試料を昇温し、１８０℃到達から２時間保持し、経過直後の広角Ｘ線回折測定によって得られた回折パターンについて、２θ＝１．０°〜６．０°の間のピークの有無を確認する。
【００４７】
条件［ＩＩＩ］について、エポキシ樹脂組成物の高次構造は構成要素［Ａ］の炭素繊維に対していずれの方向を向いても良いが、炭素繊維軸に対して垂直な方向のみ周期構造を有する場合、炭素繊維由来の強いピークにより、Ｘ線回折ではエポキシ樹脂組成物由来のピークが観測できないことがある。その場合、炭素繊維を除いた樹脂組成物にてＸ線回折により測定を行うことで、周期構造の有無の確認できる。別の確認手法としては、放射光の利用も有効である。ビーム径を数μｍ程度まで絞りこむことにより、構成要素［Ａ］を除いた、構成要素［Ｂ］および［Ｃ］を含むエポキシ樹脂組成物の硬化物のみの測定が可能となり、高次構造形成の有無を確認することが可能となる。
【００４８】
本発明のプリプレグおよび炭素繊維強化複合材料は、エポキシ樹脂組成物の硬化物が、分子異方性を示す樹脂領域を含むことが好ましい。ここでいう分子異方性を有する樹脂領域とは、１μｍ径以上の大きさで分子が一方向配列した配向ドメインを示す。確認方法としては、例えば、炭素繊維強化複合材料中の樹脂領域の５〜１０箇所について、任意の方位を０°とし、偏光方位を０°〜１５０°まで３０°間隔で変化させて偏光ＩＲあるいは偏光ラマン分光を測定し、偏光方位に対して信号強度の変化の有無をみることで確認することができる。分子異方性を持たないエポキシ樹脂組成物では、偏光方位に対して強度変化は見られない。
【００４９】
Ｘ線回折によって観測される回折角度２θ＝１．０°〜６．０°に由来する高次構造を、硬化後に樹脂組成物が有する範囲において本発明の炭素繊維強化複合材料の成形条件は特に限定されないが、成形温度が高すぎると、使用する装置や副資材に高い耐熱性が必要となり、炭素繊維強化複合材料の製造コストが高額となる。また、成形温度が低すぎると、構成要素［Ｂ］［Ｃ］の反応に長時間を要し、これも製造コストの増加をまねく恐れがある。成形に用いる最高温度は、１００〜２２０℃が好ましく、１２０〜２００℃がさらに好ましい。
【００５０】
本発明のプリプレグにおける構成要素［Ｂ］および［Ｃ］を含むエポキシ樹脂組成物は、条件［Ｉ］として、１３０℃〜１８０℃の範囲にネマチック−等方相転移温度を有する。一般的に、エポキシ樹脂組成物単独での熱伝導性や樹脂靭性は、エポキシ樹脂組成物の硬化物中に占める前記高次構造の割合が増えるに伴い向上する。硬化物中に占める高次構造の割合を増やすためには、硬化不良を引き起こさない温度範囲で、液晶状態を維持したまま非液晶構造（等方的な構造）部分をなるべく含まないように硬化させることが有効である。多くの場合はネマチック相（液晶状態）から硬化開始しスメクチック相へと構造形成を進行させる。言い換えれば、樹脂靭性、熱伝導性向上のためには、ネマチック−等方相転移が起きず硬化後も液晶構造を維持するエポキシ樹脂組成物や、ネマチック−等方相転移温度がより高いエポキシ樹脂組成物の方が好ましいことになる。これに対して本発明では、エポキシ樹脂組成物単独ではなく、炭素繊維強化複合材料の特に、モードＩ層間靭性やモードＩＩ層間靭性といった力学試験の場合には、硬化物中に前記高次構造を十分大きな割合で存在させることに加えて、炭素繊維界面との接着性を向上させることの両方を同時に成立させると、エポキシ樹脂組成物の硬化物の高い樹脂物性が十分に生かされ、顕著に、モードＩ層間靭性やモードＩＩ層間靭性が向上することを見出した。条件［Ｉ］は、その両方を満たすための条件である。条件［Ｉ］を満たせば、硬化物が高い樹脂靭性を発現するとともに、ネマチック相から等方相への相転移に伴い、樹脂粘度が低下することで構成要素［Ａ］との濡れ性が良くなり、構成要素［Ａ］表面に存在するサイジング剤と十分に反応が可能となる。結果として、本発明のプリプレグを硬化して得られる炭素繊維強化複合材料において、樹脂と炭素繊維の界面接着性が向上する。ネマチック−等方相転移温度を１８０℃より高い温度にもつ場合には、樹脂粘度低下が十分にせず、構成要素［Ａ］表面に存在するサイジング剤と樹脂との反応が十分に起こらないため、構成要素［Ａ］とエポキシ樹脂組成物との界面接着性が十分に向上しない。その結果、条件［Ｉ］を満たすエポキシ樹脂組成物と比較してモードＩＩ層間靭性は低くなる。また、ネマチック−等方相転移温度が１３０℃より低い場合には、構成要素［Ｂ］および［Ｃ］を含むエポキシ樹脂組成物の硬化物中に含まれる高次構造の割合が減り、樹脂靭性自体が低下してしまうため、条件［Ｉ］を満たす場合と比較してモードＩ層間靭性およびモードＩＩ層間靭性は低くなる。
【００５１】
ネマチック−等方相転移温度は、構成要素［Ｂ］および［Ｃ］を含むエポキシ樹脂組成物について昇温過程におけるクロスニコル状態での偏光顕微鏡観察により決定できる。クロスニコル状態での偏光顕微鏡観察では、エポキシ樹脂組成物がネマチック相を形成している場合、シュリーレン組織、糸状組織、砂状組織、ドロプレット組織等の干渉模様が観察される。一方で、ネマチック相を形成していない場合（等方相の場合）には、樹脂の光学的等方性により光が透過せず、前記干渉模様は観察されない。等方相である場合、視野は暗い領域として観察される。本発明の構成要素［Ｂ］および［Ｃ］を含むエポキシ樹脂組成物は、昇温に伴い、ネマチック相から等方相へ相転移していく様子が観察される。この時、ネマチック相から等方相への相転移が急激には起こらず、ネマチック相と等方相の共存状態を経ることがある。以下、ネマチック−等方相転移温度を決定する具体的な手法を示す。構成要素［Ｂ］と［Ｃ］を含むエポキシ樹脂組成物の倍率３００倍の偏光顕微鏡観察画像を４０℃〜１９０℃まで、昇温速度２℃／分の昇温過程を５℃刻みで取得し、取得した画像の中で、等方相（干渉模様が観察されない領域）の占有する面積の割合が、ネマチック相と等方相を合わせたエポキシ樹脂組成物全体の面積の４０％以上となる最低温度を本発明の条件［Ｉ］におけるネマチック−等方相転移温度と定義する。ここでは、ネマチック相もしくは等方相以外の領域、例えば、構成要素［Ｂ］および［Ｃ］に不溶な成分を含む場合には、前記面積の算出にはそれら不溶な成分は関与しない。また、各面積は画像を二値化することで算出できる。
【００５２】
構成要素［Ｂ］は、本発明のプリプレグおよび炭素繊維強化複合材料中のエポキシ樹脂組成物の硬化物が高次構造を有するために、メソゲン構造を分子内に有したエポキシ樹脂である。メソゲン構造（ビフェニル基、ターフェニル基、ターフェニル類縁基、アントラセン基、これらがアゾメチン基、又はエステル基で接続された基等）を有することで、その構造に由来する高次構造（周期構造ともいう）が形成される。
構成要素［Ｂ］は、下記一般式（１）で表される構造を有するエポキシ樹脂である。
【００５３】
【化４】
2019208242.tif 000005
一般式（１）中、Ｑ１、Ｑ２、Ｑ３はそれぞれ群（Ｉ）より選択される１種の構造を含む。一般式（１）中のＲ１、Ｒ２はそれぞれ炭素数１〜６のアルキレン基を示す。一般式（１）中のＺは各々独立に、炭素数１〜８の脂肪族炭化水素基、炭素数１〜８の脂肪族アルコキシ基、フッ素原子、塩素原子、臭素原子、ヨウ素原子、シアノ基、ニトロ基、又はアセチル基を示す。ｎは各々独立に０〜４の整数を示す。一般式（１）および群（Ｉ）中のＹ１、Ｙ２、Ｙ３は、単結合もしくは群（ＩＩ）より１つ選択される。
【００５４】
【化５】
2019208242.tif 000006
【００５５】
【化６】
2019208242.tif 000007
群（Ｉ）におけるＺは、各々独立に、炭素数１〜４の脂肪族炭化水素基、炭素数１〜４の脂肪族アルコキシ基、フッ素原子、塩素原子、臭素原子、ヨウ素原子、シアノ基、ニトロ基、又はアセチル基であることが好ましく、メチル基、エチル基、メトキシ基、エトキシ基、又は塩素原子であることがより好ましく、メチル基又はエチル基であることが更に好ましい。群（Ｉ）におけるｎは、各々独立に、０〜２の整数であることが好ましく、０又は１であることがより好ましい。
【００５６】
構成要素［Ｂ］が液晶性エポキシ樹脂である場合、エポキシ樹脂中のメソゲン構造の割合が多い方が硬化後に高次構造を形成し易いが、メソゲン構造の割合が多過ぎると軟化点が高くなり、ハンドリング性が低下する。そのため、一般式（１）中のメソゲン構造の数は２つが特に好ましい。ここで、本発明における軟化点とは、ＪＩＳ−Ｋ７２３４（１９８６）規定の環球法により、リングに注型した試料を浴槽中にて昇温し、試料にセットした球が光センサーを横切ったときの温度を示す。
【００５７】
一般式（１）中のＱ１、Ｑ２、Ｑ３がベンゼン環を含むと、構成要素［Ｂ］の構造が剛直になるため高次構造形成し易くなり、靱性向上に有利となるため好ましい。また、一般式（１）中のＱ１、Ｑ２、Ｑ３が脂環式炭化水素を含むと、軟化点が低くなりハンドリング性が向上するため、これも好ましい態様となる。構成要素［Ｂ］のエポキシ樹脂は、１種類単独で用いても良く、２種類以上を併用しても良い。
【００５８】
構成要素［Ｂ］は公知の方法により製造することができ、特許第４６１９７７０号公報、特開２００５−２０６８１４、特開２０１０−２４１７９７、特開２０１１−９８９５２号公報、特開２０１１−７４３６６号公報、Ｊｏｕｒｎａｌ  ｏｆ  Ｐｏｌｙｍｅｒ  Ｓｃｉｅｎｃｅ：  Ｐａｒｔ  Ａ：Ｐｏｌｙｍｅｒ  Ｃｈｅｍｉｓｔｒｙ，Ｖｏｌ．４２，３６３１（２００４）等に記載の製造方法を参照することができる。
【００５９】
構成要素［Ｂ］の具体例としては、１，４−ビス｛４−（オキシラニルメトキシ）フェニル｝シクロヘキサン、１−｛３−メチル−４−（オキシラニルメトキシ）フェニル−４−｛４−（オキシラニルメトキシ）フェニル｝シクロヘキサン、１，４−ビス｛４−（オキシラニルメトキシ）フェニル｝−１−シクロヘキセン、１−｛３−メチル−４−（オキシラニルメトキシ）フェニル｝−４−｛４−（オキシラニルメトキシ）フェニル｝−１−シクロヘキセン、１−｛２−メチル−４−（オキシラニルメトキシ）フェニル｝−４−｛４−（オキシラニルメトキシ）フェニル｝−１−シクロヘキセン、１−｛３−エチル−４−（オキシラニルメトキシ）フェニル｝−４−｛４−（オキシラニルメトキシ）フェニル｝−１−シクロヘキセン、１−｛２−エチル−４−（オキシラニルメトキシ）フェニル｝−４−｛４−（オキシラニルメトキシ）フェニル｝−１−シクロヘキセン、１−｛３−ｎ−プロピル−４−（オキシラニルメトキシ）フェニル｝−４−｛４−（オキシラニルメトキシ）フェニル｝−１−シクロヘキセン、１−｛３−イソプロピル−４−（オキシラニルメトキシ）フェニル｝−４−｛４−（オキシラニルメトキシ）フェニル｝−１−シクロヘキセン、１，４−ビス｛４−（オキシラニルメトキシ）フェニル｝−２−シクロヘキセン、１−｛３−メチル−４−（オキシラニルメトキシ）フェニル｝−４−｛４−（オキシラニルメトキシ）フェニル｝−２−シクロヘキセン、１，４−ビス｛４−（オキシラニルメトキシ）フェニル｝−２，５−シクロヘキサジエン、１−｛３−メチル−４−（オキシラニルメトキシ）フェニル｝−４−｛４−（オキシラニルメトキシ）フェニル｝−２，５−シクロヘキサジエン、１，４−ビス｛４−（オキシラニルメトキシ）フェニル｝−１，５−シクロヘキサジエン、１−｛３−メチル−４−（オキシラニルメトキシ）フェニル｝−４−｛４−（オキシラニルメトキシ）フェニル｝−１，５−シクロヘキサジエン、１，４−ビス｛４−（オキシラニルメトキシ）フェニル｝−１，４−シクロヘキサジエン、１−｛３−メチル−４−（オキシラニルメトキシ）フェニル｝−４−｛４−（オキシラニルメトキシ）フェニル｝−１，４−シクロヘキサジエン、１，４−ビス｛４−（オキシラニルメトキシ）フェニル｝−１，３−シクロヘキサジエン、１−｛３−メチル−４−（オキシラニルメトキシ）フェニル｝−４−｛４−（オキシラニルメトキシ）フェニル｝−１，３−シクロヘキサジエン、１，４−ビス｛４−（オキシラニルメトキシ）フェニル｝ベンゼン、１−｛３−メチル−４−（オキシラニルメトキシ）フェニル｝−４−｛４−（オキシラニルメトキシ）フェニル｝ベンゼン、１，４−フェニレン−ビス｛４−（２，３−エポキシプロポキシ）ベンゾエート｝、１，４−フェニレン−ビス｛４−（２，３−エポキシプロポキシ）−２−メチルベンゾエート｝、１，４−フェニレン−ビス｛４−（２，３−エポキシプロポキシ）−３−メチルベンゾエート｝、１，４−フェニレン−ビス｛４−（２，３−エポキシプロポキシ）−３，５−ジメチルベンゾエート｝、１，４−フェニレン−ビス｛４−（２，３−エポキシプロポキシ）−２，６−ジメチルベンゾエート｝、２−メチル−１，４−フェニレン−ビス｛４−（２，３−エポキシプロポキシ）ベンゾエート｝、２−メトキシ−１，４−フェニレン−ビス（４−ヒドロキシベンゾエート）、２−メチル−１，４−フェニレン−ビス｛４−（２，３−エポキシプロポキシ）−２−メチルベンゾエート｝、２−メチル−１，４−フェニレン−ビス｛４−（２，３−エポキシプロポキシ）−３−メチルベンゾエート｝、２−メチル−１，４−フェニレン−ビス｛４−（２，３−エポキシプロポキシ）−３，５−ジメチルベンゾエート｝、２−メチル−１，４−フェニレン−ビス｛４−（２，３−エポキシプロポキシ）−２，６−ジメチルベンゾエート｝、２，６−ジメチル−１，４−フェニレン−ビス｛４−（２，３−エポキシプロポキシ）ベンゾエート｝、２，６−ジメチル−１，４−フェニレン−ビス｛４−（２，３−エポキシプロポキシ）−３−メチルベンゾエート｝、２，６−ジメチル−１，４−フェニレン−ビス｛４−（２，３−エポキシプロポキシ）−３，５−ジメチルベンゾエート｝、２，３，６−トリメチル−１，４−フェニレン−ビス｛４−（２，３−エポキシプロポキシ）ベンゾエート｝、２，３，６−トリメチル−１，４−フェニレン−ビス｛４−（２，３−エポキシプロポキシ）−２，６−ジメチルベンゾエート｝、２，３，５，６−テトラメチル−１，４−フェニレン−ビス｛４−（２，３−エポキシプロポキシ）ベンゾエート｝、２，３，５，６−テトラメチル−１，４−フェニレン−ビス｛４−（２，３−エポキシプロポキシ）−３−メチルベンゾエート｝および２，３，５，６−テトラメチル−１，４−フェニレン−ビス｛４−（２，３−エポキシプロポキシ）−３，５−ジメチルベンゾエート｝、２−メチル−１，４−フェニレン−ビス｛４−（３−オキサ−５，６−エポキシヘキシルオキシ）ベンゾエート｝４−｛４−（２，３−エポキシプロポキシ）フェニル｝シクロヘキシル  ４−（２，３−エポキシプロポキシ）ベンゾエート、４−｛４−（２，３−エポキシプロポキシ）フェニル｝シクロヘキシル  ４−（２，３−エポキシプロポキシ）−２−メチルベンゾエート、４−｛４−（２，３−エポキシプロポキシ）フェニル｝シクロヘキシル  ４−（２，３−エポキシプロポキシ）−３−メチルベンゾエート、４−｛４−（２，３−エポキシプロポキシ）フェニル｝シクロヘキシル  ４−（２，３−エポキシプロポキシ）−３−エチルベンゾエート、４−｛４−（２，３−エポキシプロポキシ）フェニル｝シクロヘキシル  ４−（２，３−エポキシプロポキシ）−２−イソプロピルベンゾエートおよび４−｛４−（２，３−エポキシプロポキシ）フェニル｝シクロヘキシル  ４−（２，３−エポキシプロポキシ）−３，５−ジメチルベンゾエート、１，４−ビス｛４−（３−オキサ−５，６−エポキシヘキシルオキシ）フェニル｝−１−シクロヘキセン、１−｛４−（３−オキサ−５，６−エポキシヘキシルオキシ）−３−メチルフェニル｝−４−｛４−（３−オキサ−５，６−エポキシヘキシルオキシ）フェニル｝−１−シクロヘキセン、１，４−ビス｛４−（５−メチル−３−オキサ−５，６−エポキシヘキシルオキシ）フェニル｝−１−シクロヘキセン、１−｛４−（５−メチル−３−オキサ−５，６−エポキシヘキシルオキシ）−３−メチルフェニル｝−４−｛４−（５−メチル−３−オキサ−５，６−エポキシヘキシルオキシ）フェニル｝−１−シクロヘキセン、１，４−ビス｛４−（４−メチル−４，５−エポキシペンチルオキシ）フェニル｝−１−シクロヘキセン、１，４−ビス｛４−（３−オキサ−５，６−エポキシヘキシルオキシ）フェニル｝ベンゼン、１−｛４−（３−オキサ−５，６−エポキシヘキシルオキシ）−３−メチルフェニル｝−４−｛４−（３−オキサ−５，６−エポキシヘキシルオキシ）フェニル｝ベンゼン、１，４−ビス｛４−（５−メチル−３−オキサ−５，６−エポキシヘキシルオキシ）フェニル｝ベンゼン、１−｛４−（５−メチル−３−オキサ−５，６−エポキシヘキシルオキシ）−３−メチルフェニル｝−４−｛４−（５−メチル−３−オキサ−５，６−エポキシヘキシルオキシ）フェニル｝ベンゼン、１，４−ビス｛４−（４−メチル−４，５−エポキシペンチルオキシ）フェニル｝ベンゼン、１，４−ビス｛４−（３−オキサ−５，６−エポキシヘキシルオキシ）フェニル｝シクロヘキサン、１−｛４−（３−オキサ−５，６−エポキシヘキシルオキシ）−３−メチルフェニル｝−４−｛４−（３−オキサ−５，６−エポキシヘキシルオキシ）フェニル｝シクロヘキサン、１，４−ビス｛４−（５−メチル−３−オキサ−５，６−エポキシヘキシルオキシ）フェニル｝シクロヘキサン、１−｛４−（５−メチル−３−オキサ−５，６−エポキシヘキシルオキシ）−３−メチルフェニル｝−４−｛４−（５−メチル−３−オキサ−５，６−エポキシヘキシルオキシ）フェニル｝シクロヘキサン、１，４−ビス｛４−（４−メチル−４，５−エポキシペンチルオキシ）フェニル｝シクロヘキサンなどが挙げられ、中でも、硬化後の高次構造の形成、ハンドリング性、原料の入手容易性から、１−（３−メチル−４−オキシラニルメトキシフェニル）−４−（４−オキシラニルメトキシフェニル）−１−シクロヘキセン、２−メチル−１，４−フェニレン−ビス｛４−（２，３−エポキシプロポキシ）ベンゾエート｝、４−｛４−（２，３−エポキシプロポキシ）フェニル｝シクロヘキシル４−（２，３−エポキシプロポキシ）ベンゾエート、４−｛４−（２，３−エポキシプロポキシ）フェニル｝シクロヘキシル４−（２，３−エポキシプロポキシ）−３−メチルベンゾエートが特に好ましい。
【００６０】
構成要素［Ｂ］は、一般式（１）で表される構造を有するエポキシ樹脂の一部が硬化剤等により重合したプレポリマーを含んでもよい。一般式（１）で表される構造を有するエポキシ樹脂は一般に結晶化し易く、炭素繊維に含浸させるためには高温を必要とするものが多い。構成要素［Ｂ］として一般式（１）で表される構造を有するエポキシ樹脂の一部を重合させたプレポリマーを含むことは、結晶化が抑制される傾向にあるためハンドリング性が良くなり、好ましい態様である。
【００６１】
一般式（１）で表される構造を有するエポキシ樹脂を部分的に重合する方法としては、エポキシ樹脂を三級アミン類やイミダゾール類といったアニオン重合触媒や、三フッ化ホウ素−アミン錯体等のルイス酸といったカチオン重合触媒により重合させても良いし、エポキシと反応可能な官能基を有するプレポリマー化剤を用いてもよい。エポキシ樹脂を部分的に重合する場合、製造するプレポリマーの分子量を制御し易いことから、プレポリマー化剤を用いた方法が好ましい。プレポリマーの分子量が大き過ぎると、炭素繊維強化複合材料内の樹脂の架橋密度が下がり、耐熱性や力学特性を損なう恐れがある。
【００６２】
一般式（１）で表される構造を有するエポキシ樹脂を部分的に重合するプレポリマー化剤としては、エポキシ樹脂と反応可能な活性水素を２〜４個有する化合物であれば特に限定されない。例えば、フェノール化合物、アミン化合物、アミド化合物、スルフィド化合物、酸無水物が挙げられる。ここで、活性水素とは有機化合物において窒素、酸素、硫黄と結合していて、反応性の高い水素原子をいう。活性水素が１個の場合、プレポリマーを用いたエポキシ樹脂の硬化物の架橋密度が低下するため、耐熱性や力学特性が低くなる恐れがある。活性水素基が５個以上になると、エポキシ樹脂をプレポリマー化する際に反応の制御が困難となり、ゲル化する恐れがある。プレポリマー化剤として、２〜３個の活性水素を有するフェノール化合物は、プレポリマー化反応中のゲル化抑制と、プレポリマーの貯蔵安定性から特に好適である。
【００６３】
２〜４個の活性水素を有するフェノール化合物の中でも、ベンゼン環を１〜２個有するフェノール化合物は、プレポリマー化したエポキシ樹脂の構造が剛直になるため高次構造形成し易くなり、靱性向上する傾向があることに加えて、プレポリマー、および一般式（１）で表される構造を有するエポキシ樹脂を含む構成要素［Ｂ］、構成要素［Ｃ］の硬化剤を含むエポキシ樹脂組成物の粘度を低く抑えることができ、ハンドリング性が良くなるため好適である。
【００６４】
２〜３個の活性水素を有するフェノール化合物としては、例えば、カテコール、レゾルシノール、ヒドロキノン、ビスフェノールＡ、ビスフェノールＦ、ビスフェノールＧ、ビスフェノールＺ、トリス（４−ヒドロキシフェニル）メタン及びこれらの誘導体が挙げられる。誘導体としては、ベンゼン環に炭素数１〜８のアルキル基等が置換した化合物が挙げられる。これらのフェノール化合物は、１種類単独で用いてもよく、２種類以上を併用してもよい。
【００６５】
構成要素［Ｂ］に含まれるプレポリマーの分子量は特に制限されない。エポキシ樹脂組成物の流動性の観点から、数平均分子量は１５０００以下であることが好ましく、１００００以下であることが好ましく、３５０−５０００であることがさらに好ましい。本発明の数平均分子量は、ＧＰＣ（ゲル浸透クロマトグラフィー、ＳＥＣ：ｓｉｚｅ  ｅｘｃｌｕｓｉｏｎ  ｃｈｒｏｍａｔｏｇｒａｐｈｙともいう）により、標準ポリスチレンを用いた換算分子量を示す。
【００６６】
一般式（１）で表される構造を有するエポキシ樹脂を部分的に重合してプレポリマー化する方法としては、特に制限はないが、例えば、合成溶媒中にエポキシ樹脂、上記プレポリマー化剤を溶解し、熱をかけながら撹持して合成することができる。プレポリマー化反応時にゲル化をしない範囲において、触媒を用いても良い。溶媒を使用せずに合成することは可能であるが、構成要素［Ｂ］は融点が高く、無溶媒ではプレポリマー化反応に高温を必要とするため、安全性の観点から合成溶媒を使用した合成法が好ましい。
【００６７】
構成要素［Ｂ］がプレポリマーを含むと結晶化が抑制される傾向にあるためハンドリング性が良くなるが、プレポリマーの含有量が多すぎると、構成要素［Ｂ］と［Ｃ］とを含むエポキシ樹脂組成物の溶融粘度が高くなり過ぎてしまい、炭素繊維への含浸が難しくなる恐れがある。構成要素［Ｂ］がプレポリマーを含む場合、その含有量は、構成要素［Ｂ］に含まれるプレポリマーおよび一般式（１）で表される構造を有するエポキシ樹脂の合計１００質量部に対して、好ましくは８０質量部以下、より好ましくは５〜６０質量部の範囲である。前述のＧＰＣあるいはＨＰＬＣ（Ｈｉｇｈ  ｐｅｒｆｏｒｍａｎｃｅ  Ｌｉｑｕｉｄ  ｃｈｒｏｍａｔｏｇｒａｐｈｙ）測定における全エポキシ樹脂由来ピークの面積に占めるプレポリマー由来のピーク面積の割合（プレポリマー由来のピーク面積／全エポキシ樹脂由来のピーク面積）では、好ましくは０．８０以下であり、より好ましくは０．０５〜０．６０の範囲である。
【００６８】
本発明のプリプレグは、構成要素［Ｂ］以外のエポキシ樹脂、エポキシ樹脂以外の熱硬化性樹脂、エポキシ樹脂と熱硬化性樹脂の共重合体等を含んでも良い。上記の熱硬化性樹脂としては、例えば、不飽和ポリエステル樹脂、ビニルエステル樹脂、エポキシ樹脂、ベンゾオキサジン樹脂、フェノール樹脂、尿素樹脂、メラミン樹脂およびポリイミド樹脂等が挙げられる。これらの樹脂組成物や化合物は、単独で用いてもよいし適宜配合して用いてもよい。少なくとも液晶性を示さないエポキシ樹脂や熱硬化性樹脂を配合することは、樹脂の流動性と硬化後の耐熱性を兼ね備えるものとする。
【００６９】
構成要素［Ｂ］以外のエポキシ樹脂として、室温（２５℃）で液状のエポキシ樹脂が好適に用いられる。ここでいう液状とは、測定される熱硬化性樹脂と同じ温度状態にある比重７以上の金属片を、該熱硬化性樹脂の上に置き、重力で瞬時に埋没するとき、その熱硬化性樹脂は液状であると定義する。比重７以上の金属片としては、例えば、鉄（鋼）、鋳鉄、銅などが挙げられる。
【００７０】
構成要素［Ｂ］以外のエポキシ樹脂のうち、２官能のエポキシ樹脂としては、フェノールを前駆体とするグリシジルエーテル型エポキシ樹脂が好ましく用いられる。このようなエポキシ樹脂として、ビスフェノールＡ型エポキシ樹脂、ビスフェノールＦ型エポキシ樹脂、ビスフェノールＳ型エポキシ樹脂、ナフタレン型エポキシ樹脂、ビフェニル型エポキシ樹脂、ウレタン変性エポキシ樹脂、ヒダントイン型およびレゾルシノール型エポキシ樹脂等が挙げられる。
【００７１】
構成要素［Ｂ］以外のエポキシ樹脂のうち、３官能以上のグリシジルアミン型エポキシ樹脂としては、例えば、ジアミノジフェニルメタン型、ジアミノジフェニルスルホン型、アミノフェノール型、メタキシレンジアミン型、１，３−ビスアミノメチルシクロヘキサン型、イソシアヌレート型等のエポキシ樹脂が挙げられる。中でも物性のバランスが良いことから、ジアミノジフェニルメタン型とアミノフェノール型のエポキシ樹脂が特に好ましく用いられる。
【００７２】
また、３官能以上のグリシジルエーテル型エポキシ樹脂としては、例えば、フェノールノボラック型、オルソクレゾールノボラック型、トリスヒドロキシフェニルメタン型およびテトラフェニロールエタン型等のエポキシ樹脂が挙げられる。
【００７３】
構成要素［Ｂ］以外のエポキシ樹脂として、２５℃で液状のエポキシ樹脂を含む場合、構成要素［Ｂ］をプリプレグ中のエポキシ樹脂全体１００質量部に対して８０〜９９質量部の範囲で含み、２５℃で液状のエポキシ樹脂をプリプレグ中のエポキシ樹脂全体１００質量部に対して１〜２０質量部含むことが好ましい。この範囲であれば、エポキシ樹脂組成物の硬化物中のスメクチック構造形成阻害を起こしづらく、加えて、エポキシ樹脂組成物の粘度を下げられることで、樹脂と構成要素［Ａ］表面に存在するサイジング剤との反応性が向上し優れた接着強度をもつ炭素繊維強化複合材料が得られる。
【００７４】
また、次の一般式（２）で示される構造を有するエポキシ樹脂を用いることも好ましい。ビフェニル構造を分子内にもつことで、構成要素［Ｂ］と相溶しやすく、エポキシ樹脂組成物中およびエポキシ樹脂組成物の硬化物中における相分離を引き起こしにくい特徴がある。
【化７】
2019208242.tif 000008
一般式（２）中のＲ１、Ｒ２はそれぞれ炭素数１〜６のアルキレン基を示す。Ｚは各々独立に、炭素数１〜８の脂肪族炭化水素基、炭素数１〜８の脂肪族アルコキシ基、フッ素原子、塩素原子、臭素原子、ヨウ素原子、シアノ基、ニトロ基、又はアセチル基を示す。ｎは各々独立に０〜４の整数を示す。
【００７５】
エポキシ樹脂組成物が、一般式（２）で表されるエポキシ樹脂を含有する場合、その配合量は、一般式（１）で表される構造を有するエポキシ樹脂、プレポリマー、その他のエポキシ樹脂の合計１００質量部に対して、１〜３０質量部含むことが好ましく、１〜２０質量部含むことが更に好ましい。
【００７６】
本発明の構成要素［Ｃ］の硬化剤は、エポキシ樹脂の硬化剤であり、エポキシ基と反応し得る活性基を有する化合物である。硬化剤としては、具体的には、例えば、ジシアンジアミド、芳香族ポリアミン、アミノ安息香酸エステル類、各種酸無水物、フェノールノボラック樹脂、クレゾールノボラック樹脂、ポリフェノール化合物、イミダゾール誘導体、脂肪族アミン、テトラメチルグアニジン、チオ尿素付加アミン、メチルヘキサヒドロフタル酸無水物のようなカルボン酸無水物、カルボン酸アミド、有機酸ヒドラジド、ポリメルカプタンおよび三フッ化ホウ素エチルアミン錯体のようなルイス酸錯体などが挙げられる。これらの硬化剤は、単独で使用しても複数を併用してもよい。
【００７７】
本発明の構成要素［Ｃ］の硬化剤は、構成要素［Ｂ］と構成要素［Ｃ］を含むエポキシ樹脂組成物が、ネマチック−等方相転移温度を１３０−１８０℃の範囲に有するという観点から、構成要素［Ｂ］との組み合わせを考慮して選択することが好ましい。例えば、構成要素［Ｂ］単独でネマチック−等方相転移温度が１３０−１８０℃の範囲に入っていたとしても、構成要素［Ｃ］硬化剤の反応が速すぎる場合には、構成要素［Ｂ］と構成要素［Ｃ］を含むエポキシ樹脂組成物は、ネマチック−等方相転移温度を１３０−１８０℃の範囲に有するとは限らない。それは、構成要素［Ｃ］が構成要素［Ｂ］へ溶解もしくは反応開始温度に到達した瞬間に、瞬時に硬化反応が進行し、構成要素［Ｂ］と［Ｃ］を含むエポキシ樹脂組成物が形成するネマチック相（液晶構造）が維持され、エポキシ樹脂組成物としてのネマチック−等方相転移温度が上昇する場合があるためである。その結果、樹脂粘度が十分低下せず、構成要素［Ａ］表面のサイジング剤と十分に反応できず、エポキシ樹脂組成物と炭素繊維との界面接着性が向上しない。
【００７８】
構成要素［Ｃ］として芳香族ポリアミンを用いることは、耐熱性の良好なエポキシ樹脂硬化物が得られるため好ましい。また、芳香族ポリアミンは、エポキシ樹脂の硬化剤の中でも硬化反応が遅いため、構成要素［Ｂ］と［Ｃ］を含むエポキシ樹脂組成物の前記した硬化進行に伴う液晶形成する時間が長くなり、高次構造を形成しやすいため好適である。芳香族ポリアミンの中でも、ジアミノジフェニルスルホンの各種異性体は、耐熱性の良好なエポキシ樹脂硬化物を得られることに加えて、他の芳香族ポリアミンと比べて硬化反応が遅いため、構成要素［Ｂ］と［Ｃ］を含むエポキシ樹脂組成物の前記した硬化進行に伴う液晶形成が起こりやすい。そのため、硬化後の樹脂硬化物中に占める高次構造の割合を大きくすることができ、特に好適である。
【００７９】
また、ジシアンジアミドと尿素化合物、例えば、３，４−ジクロロフェニル−１，１−ジメチルウレアとの組合せ、あるいはイミダゾール類を硬化剤として用いることにより、比較的低温で硬化しながら高い耐熱耐水性が得られる。酸無水物を用いてエポキシ樹脂を硬化することは、アミン化合物硬化に比べ吸水率の低い硬化物を与える。その他、これらの硬化剤を潜在化したもの、例えば、マイクロカプセル化したものを用いることにより、プリプレグの保存安定性、特にタック性やドレープ性が室温放置しても変化しにくい。
【００８０】
構成要素［Ｃ］としての硬化剤の添加量の最適値は、エポキシ樹脂と硬化剤の種類により異なる。例えば、芳香族ポリアミン硬化剤では、化学量論的に当量となるように添加することが好ましいが、エポキシ樹脂のエポキシ基量に対する芳香族ポリアミン硬化剤の活性水素量の比を０．７〜１．０とすることにより、当量で用いた場合より高弾性率樹脂が得られることがあり、好ましい態様である。一方、エポキシ樹脂のエポキシ基量に対する芳香族ポリアミン硬化剤の活性水素量の比を１．０〜１．６とすると、硬化速度の向上に加えて、高伸度樹脂が得られることがあり、これも好ましい態様である。したがって、エポキシ樹脂のエポキシ基量に対する硬化剤の活性水素量の比は、０．７〜１．６の範囲が好ましい。
【００８１】
芳香族ポリアミン硬化剤の市販品としては、セイカキュアＳ（和歌山精化工業（株）製）、および３，３’−ＤＡＳ（三井化学（株）製）、“Ｌｏｎｚａｃｕｒｅ（登録商標）”Ｍ−ＤＥＡ（Ｌｏｎｚａ（株）製）、“Ｌｏｎｚａｃｕｒｅ（登録商標）”Ｍ−ＤＩＰＡ（Ｌｏｎｚａ（株）製）、“Ｌｏｎｚａｃｕｒｅ（登録商標）”Ｍ−ＭＩＰＡ（Ｌｏｎｚａ（株）製）などが挙げられる。  
【００８２】
ジシアンジアミドの市販品としては、ＤＩＣＹ−７、ＤＩＣＹ−１５（以上、三菱ケミカル（株）製）などが挙げられる。ジシアンジアミドの誘導体は、ジシアンジアミドに各種化合物を結合させたものであり、エポキシ樹脂との反応物、ビニル化合物やアクリル化合物との反応物などが挙げられる。
【００８３】
各硬化剤は、硬化促進剤や、その他のエポキシ樹脂の硬化剤と組み合わせて用いても良い。組み合わせる硬化促進剤としては、ウレア類、イミダゾール類、ルイス酸触媒などが挙げられる。
かかるウレア化合物としては、例えば、Ｎ，Ｎ−ジメチル−Ｎ’−（３，４−ジクロロフェニル）ウレア、トルエンビス（ジメチルウレア）、４，４’−メチレンビス（フェニルジメチルウレア）、３−フェニル−１，１−ジメチルウレアなどを使用することができる。かかるウレア化合物の市販品としては、ＤＣＭＵ９９（保土ヶ谷化学（株）製）、“Ｏｍｉｃｕｒｅ（登録商標）”２４、５２、９４（以上ＣＶＣ  ＳｐｅｃｉａｌｔｙＣｈｅｍｉｃａｌｓ，Ｉｎｃ．製）などが挙げられる。
【００８４】
イミダゾール類の市販品としては、２ＭＺ、２ＰＺ、２Ｅ４ＭＺ（以上、四国化成（株）製）などが挙げられる。ルイス酸触媒としては、三フッ化ホウ素・ピペリジン錯体、三フッ化ホウ素・モノエチルアミン錯体、三フッ化ホウ素・トリエタノールアミン錯体、三塩化ホウ素・オクチルアミン錯体などの、ハロゲン化ホウ素と塩基の錯体が挙げられる。
【００８５】
有機酸ヒドラジド化合物としては、硬化促進性と保存安定性から３−ヒドロキシ−２−ナフトエ酸ヒドラジド、２，６−ナフタレンジカルボジヒドラジド、サリチル酸ヒドラジド、テレフタル酸ジヒドラジド、および、イソフタル酸ジヒドラジド等を好ましく挙げることができる。これらの有機酸ヒドラジド化合物は、必要に応じて２種類以上を混合して配合して使用してもよい。有機酸ヒドラジド化合物の市販品としては、２，６−ナフタレンジカルボジヒドラジド（（株）日本ファインケム製）、イソフタル酸ジヒドラジド（大塚化学（株）製）などが挙げられる。
【００８６】
また、これらエポキシ樹脂と硬化剤、あるいはそれらの一部を予備反応させた物をエポキシ樹脂組成物中に配合することもできる。この方法は、粘度調節や保存安定性向上に有効な場合がある。
【００８７】
本発明において、構成要素［Ｂ］と［Ｃ］を含むエポキシ樹脂組成物の１３０℃〜１５０℃における最低粘度が、０．１〜１０．０Ｐａ・ｓの範囲に入ることが好ましく、更に好ましくは、０．１〜２．０Ｐａ・ｓの範囲に入ることが好ましい。最低粘度がこの範囲に入ることで、構成要素［Ａ］表面に塗布されたサイジング剤と十分に反応し、樹脂と炭素繊維との間で優れた接着性を有した炭素繊維強化複合材料が得られる。
【００８８】
本発明のプリプレグは、構成要素［Ａ］〜［Ｃ］だけでも、モードＩ層間靭性およびモードＩＩ層間靭性の顕著な向上が見込めるが、更に、構成要素［Ｄ］を後述する位置に配置させることにより、特にモードＩＩ層間靭性が大幅に向上する。この際のプリプレグは、構成要素［Ａ］に、構成要素［Ｂ］、［Ｃ］および［Ｄ］を含むエポキシ樹脂組成物が含浸され、構成要素［Ｄ］が片面または両面の表面近傍に局在化された構成をしている。ここでいう表面近傍に局在化とは、構成要素［Ｄ］の９０％以上が、プリプレグ表面からプリプレグ厚さの２０％の深さの範囲内に存在していることを意味している。この存在率については、例えば、下記の方法で評価することができる。すなわち、プリプレグを２枚の表面の平滑なポリ四フッ化エチレン樹脂板の間に挟持して密着させ、７日間かけて徐々に硬化温度まで温度を上昇させてゲル化、硬化させて板状のプリプレグ硬化物を作製する。得られた硬化物の、断面の顕微鏡写真を撮影する。この断面写真を用いて、構成要素［Ｄ］がプリプレグの両面に存在している場合、プリプレグ硬化物の両面に、プリプレグ硬化物表面からプリプレグ厚さを１００％とした時の２０％深さ位置にプリプレグの表面と平行な線をそれぞれ、計２本引く。次に、プリプレグの表面と上記線との間に存在する構成要素［Ｄ］の合計面積と、プリプレグの厚さに渡って存在する構成要素［Ｄ］の合計面積をそれぞれ求め、プリプレグ厚さ１００％に対して、プリプレグの表面両方から２０％の深さの範囲に存在する構成要素［Ｄ］の存在率を計算する。また、構成要素［Ｄ］が片面に存在するプリプレグの場合、プリプレグ硬化物の片面にプリプレグ硬化物の表面から、厚さの２０％の深さ位置にプリプレグ表面と平行な線を引く。次に、プリプレグ表面と上記線との間に存在する構成要素［Ｄ］の合計面積と、プリプレグの厚みに渡って存在する構成要素［Ｄ］の合計面積をそれぞれ求め、プリプレグ厚さ１００％に対して、プリプレグの表面から２０％の深さの範囲に存在する構成要素［Ｄ］の存在率を計算する。ここで、構成要素［Ｄ］の面積は、断面写真から構成要素［Ｄ］部分をくり抜き、その面積から換算して求める。また、一般に用いられる画像処理ソフトを用いて測定することも可能である。
【００８９】
本発明のプリプレグとして構成要素［Ｄ］を含む場合、プリプレグを積層、硬化させた炭素繊維強化複合材料は、構成要素［Ｂ］および［Ｃ］を含むエポキシ樹脂組成物の硬化物ならびに構成要素［Ａ］を含む炭素繊維層と、隣接する炭素繊維層間に配置され、構成要素［Ｂ］および［Ｃ］を含むエポキシ樹脂組成物の硬化物ならびに構成要素［Ｄ］を含む層間樹脂層とを有する。炭素繊維強化複合材料は、少なくとも２層以上の炭素繊維層を有し、炭素繊維層と層間樹脂層が交互に配置された構成をしている。前記積層構成において、最上面および最下面は、炭素繊維層であっても、樹脂組成物の硬化物からなる樹脂層であっても構わない。
【００９０】
ここでいう層間樹脂層とは、隣接する炭素繊維層間に一様に適切な層間厚みを有する領域のことを意味し、この領域には構成要素［Ａ］は含まれない。なお、一様に適切な層間樹脂層厚みを有するとは、厚みが薄すぎたり、厚すぎたりする領域がなく、特に層間樹脂層厚みが１μｍ未満となり、実質的に層間樹脂層が確保されない領域の割合が３０％以下であることをいう。
【００９１】
本発明のプリプレグとして構成要素［Ｄ］を含む場合、プリプレグを積層、硬化させた炭素繊維強化複合材料は、炭素繊維強化複合材料中に含まれる構成要素［Ｄ］が層間樹脂層中に局在化した構成をしている。局在化とは、プリプレグに配合された構成要素［Ｄ］１００％のうち９０％以上が層間樹脂層中に存在していることを意味する。構成要素［Ｄ］の局在化は以下の手法により確かめることができる。炭素繊維強化複合材料を炭素繊維に直交する方向から切断し、その断面を研磨後、光学顕微鏡で２００倍以上に拡大し写真撮影する。写真上の無作為に選んだ領域について、炭素繊維の体積含有率（断面のためここでは面積含有率を示す）が５０％となる、繊維層と平行に引いた１０００μｍの長さに渡り平均化したラインを繊維層領域と層間樹脂層領域の境界とする。写真上における繊維層領域にある構成要素［Ｄ］と、層間樹脂層領域にある構成要素［Ｄ］を画像処理により切り抜き各面積を算出する。面積の比から炭素繊維強化複合材料中に含まれる構成要素［Ｄ］の局在化率を求めることができる。
【００９２】
層間樹脂層の平均厚みの下限は、好ましくは５μｍ以上、より好ましくは１０μｍ以上である。層間樹脂層の平均厚みの上限は、好ましくは１００μｍ以下、さらに７０μｍ以下であることが好ましい。層間樹脂層の厚みが薄すぎる場合には、モードＩＩ層間靭性向上への効果は小さくなることがあり、また、厚すぎる場合には、相対的に炭素繊維の体積含有率を下げ、力学特性を低下させることがある。かかる層間樹脂層厚みは、例えば、以下の手順で測定することができる。炭素繊維強化複合材料を炭素繊維に直交する方向から切断し、その断面を研磨後、光学顕微鏡で２００倍以上に拡大し写真撮影する。写真上の無作為に選んだ領域について、炭素繊維の体積含有率（断面のためここでは面積含有率を示す）が５０％となる、繊維層と平行に引いたラインを繊維層領域と層間樹脂層領域の境界として、１０００μｍの長さに渡り平均化した境界ラインを引き、その間の距離を層間樹脂層厚みとする。
【００９３】
構成要素［Ｄ］は、構成要素［Ａ］、［Ｂ］、［Ｃ］を用いて炭素繊維強化複合材料を製造する際に、層間樹脂層を形成するために必要な成分である。層間樹脂層を形成するスペーサーとしての役割を果たしていれば、その形態や、無機物、有機物といった物質の種類は、特に限定しない。構成要素［Ｂ］、［Ｃ］を含む高靱性な層間樹脂層を形成することによって、本発明の炭素繊維強化複合材料は、非常に高い層間靱性を有する。
【００９４】
構成要素［Ｄ］が構成要素［Ｂ］に不溶であると、様々な成型条件や硬化温度を用いても、層間樹脂層を安定的に形成することができるため好ましい。構成要素［Ｂ］に不溶であるとは、構成要素［Ｄ］を分散した構成要素［Ｂ］からなるエポキシ樹脂組成物を加熱硬化した際に、［Ｄ］が実質的に溶解しないことを意味しており、例えば、光学顕微鏡や透過型電子顕微鏡を用い、エポキシ樹脂硬化物の中で、該当成分が元のサイズから実質的に縮小することなく、エポキシ樹脂組成物との間に明確な界面を観察できるものであることを指す。
【００９５】
本発明のプリプレグを積層、硬化させた炭素繊維強化複合材料は、力学物性の観点から層間樹脂層１層当たりに占める、構成要素［Ｄ］の体積割合が、１０〜８０％であることが好ましく、１５〜７０％であることがより好ましく、２０〜６０％であることが更に好ましい。層間樹脂層１層当たりに占める構成要素［Ｄ］の体積割合は、以下の手法により算出した値とする。炭素繊維強化複合材料を炭素繊維に直交する方向から切断し、その断面を研磨後、光学顕微鏡で２００倍以上に拡大し写真撮影する。写真上、前記した定義に従って無作為に層間樹脂層１層について面内方向に２００μｍの長さに渡り、構成要素［Ｄ］領域とそれ以外の領域（構成要素［Ｂ］および［Ｃ］等）を二色化し、構成要素［Ｄ］領域をくり抜き、面積を計算する。各領域における面積比から、構成要素［Ｄ］の層間樹脂層１層当たりに占める面積割合を算出する。前記操作２０回分の平均値を層間樹脂層１層当たりに占める構成要素［Ｄ］の体積割合と定義する。
【００９６】
構成要素［Ｄ］の形態は、具体的には、粒子、不織布、短繊維、編物、ニット、フィルム、ベール、などのさまざまな形態をとることができる。炭素繊維強化複合材料とした時に安定した接着強度や耐衝撃性を与える観点から、粒子で形態を保持するものであることが特に好ましい。
【００９７】
例えば、構成要素［Ｄ］が粒子形態の場合、粒子の形状は、特開平１−１１０５３７号公報に示されるような球状形状でも、特開平１−１１０５３６号公報に示されているような非球状粒子でも、特開平５−１１５号公報に示されるような多孔質粒子でも良いが、球状が、樹脂の流動特性を低下させないため粘弾性に優れ、また応力集中の起点がなく、高い耐衝撃性を与えるという点で好ましい形態である。構成要素［Ｄ］が粒子形態である場合、エポキシ樹脂組成物中に粒子が３〜４０質量％含有されることが必要であり、４〜３０質量％含有されるのが好ましく、５〜２０質量％含有されるのがさらに好ましい。本明細書において、「質量％」とは質量百分率のことを言う。構成要素［Ｄ］の含有量が少ない場合には、該プリプレグを積層、硬化して得られる炭素繊維強化複合材料において層間樹脂層が十分に形成されず、モードＩＩ層間靭性向上への効果はあまり得られない。一方、４０質量％よりも多い場合、層間接着強度が低下して機能を果たすことができない場合がある。構成要素［Ｄ］が粒子形態である場合、本明細書で開示した目的のためには、粒子の数平均粒径は１μｍから１００μｍの範囲であるのが好ましく、より好ましくは５μｍから４０μｍの範囲、さらに好ましくは１０μｍから３０μｍの範囲である。数平均粒径が小さすぎると、炭素繊維の繊維間に粒子が入り込み、耐衝撃性やその他の力学特性を低下させることがある。また、数平均粒径が大きすぎると、大径の粒子の存在により炭素繊維の配列が乱れ、また、プリプレグを積層して得られる炭素繊維強化複合材料の厚さが厚くなり相対的に繊維の体積分率を下げ、その力学特性を低下させることがある。ここで、数平均粒径は構成要素［Ｄ］をレーザー顕微鏡（超深度カラー３Ｄ形状測定顕微鏡ＶＫ−９５１０：（株）キーエンス製）にて２００倍以上に拡大して観察を行い、任意の粒子５０個以上の粒子について、その粒子の外接する円の直径を粒径として計測後、平均した値が用いられる。また、素材は、無機物粒子であっても有機物粒子であっても良く、例えば、熱可塑性樹脂粒子、熱硬化性樹脂粒子、熱硬化性ゴム粒子、架橋粒子、シリカ粒子、カーボンブラック粒子、カーボンナノチューブ、金属粒子を用いることができる。
【００９８】
中でも、高靭性材料という観点から熱可塑性樹脂粒子は特に好ましい。具体的には、ポリイミド、ポリアミド、ポリアミドイミド、ポリフタルアミド、ポリエーテルイミド、ポリエーテルケトン、ポリエーテルエーテルケトン、ポリエーテルケトンケトン、ポリアリールエーテルケトン、ポリエーテルスルホン、ポリエーテルエーテルスルホン、ポリフェニレンスルフィド、液晶性ポリマー、及びこれらの誘導体、が挙げられる。また、上記に示した樹脂を架橋させた、例えば、架橋ポリエーテルスルホン-ポリエーテルエーテルスルホン粒子なども有効である。また、上記した樹脂粒子は２種類以上併用して用いることもできる。
【００９９】
これらの中で、ポリアミドが伸度、靭性、およびマトリックス樹脂との接着性が高いことから好ましく用いられる。ポリアミドとしては、３員環以上のラクタム、重合可能なアミノカルボン酸、二塩基酸とジアミンまたはそれらの塩、あるいはこれらの混合物の重縮合によって得られるポリアミドが挙げられる。ガラス転移温度が４０℃〜３００℃の範囲にあるポリアミドが好ましい。
【０１００】
ガラス転移温度が４０℃〜３００℃の範囲にあるポリアミドの例としては、ポリカプラミド（ナイロン６）、ポリヘキサメチレンテレフタルアミド（ナイロン６Ｔ）、ポリノナンテレフタルアミド（ナイロン９Ｔ）、ポリドデカミド（ナイロン１２）、ポリヘキサメチレンアジパミド（ナイロン６６）、ポリ−ｍ−キシレンアジパミド（ナイロンＭＸＤ）、３，３’−ジメチル−４，４’−ジアミノジシクロヘキシルメタンとイソフタル酸と１，２−アミゾドデカン酸の共重合体（“グリルアミド（商標名）”ＴＲ５５、エムザベルケ社製）、３，３’−ジメチル−４，４’−ジアミノジシクロヘキシルメタンとドデカ二酸の共重合体（“グリルアミド（商標名）”ＴＲ９０、エムザベルケ社製）、３，３’−ジメチル−４，４’−ジアミノジシクロヘキシルメタンとイソフタル酸と１，２−アミゾドデカン酸の共重合体と３，３’−ジメチル−４，４’−ジアミノジシクロヘキシルメタンとドデカ二酸の共重合体との混合物（“グリルアミド（商標名）”ＴＲ７０ＬＸ、エムザベルケ社製）、４，４’−ジアミノジシクロヘキシルメタンとドデカ二酸の共重合体（“トロガミド（商標名）”ＣＸ７３２３、デグサ社製）などが挙げられる。中でも、炭素繊維強化複合材料とした際の耐衝撃性、モードＩ層間靭性とモードＩＩ層間靭性に加えて、耐湿熱性、耐溶剤性にも優れた炭素繊維強化複合材料が得られる点で、３，３’−ジメチル−４，４’−ジアミノジシクロヘキシルメタンとイソフタル酸と１，２−アミゾドデカン酸の共重合体（“グリルアミド（商標名）”ＴＲ５５、エムザベルケ社製）、３，３’−ジメチル−４，４’−ジアミノジシクロヘキシルメタンとドデカ二酸の共重合体（“グリルアミド（商標名）”ＴＲ９０、エムザベルケ社製）、３，３’−ジメチル−４，４’−ジアミノジシクロヘキシルメタンとイソフタル酸と１，２−アミゾドデカン酸の共重合体と３，３’−ジメチル−４，４’−ジアミノジシクロヘキシルメタンとドデカ二酸の共重合体との混合物（“グリルアミド（商標名）”ＴＲ７０ＬＸ、エムザベルケ社製）、４，４’−ジアミノジシクロヘキシルメタンとドデカ二酸の共重合体（“トロガミド（商標名）”ＣＸ７３２３、デグサ社製）などのポリアミドが好ましい。
【０１０１】
次に、構成要素［Ｄ］の形態が不織布の場合について説明する。不織布の製法は紡糸直接製布と後加工製布の２つに大別でき、これらの手法で得ることができる。また、紡糸直接製布のうち、スパンボンド法とメルトブロー法、フラッシュ紡糸法などがあり、樹脂粘度に応じてこれらは使い分けられる。構成要素［Ｄ］が不織布である場合、エポキシ樹脂組成物中に不織布が３〜４０質量％含有されることが必要であり、４〜３０質量％含有されるのが好ましく、５〜２０質量％含有されるのがさらに好ましい。構成要素［Ｄ］の含有量が少ない場合、該プリプレグを積層、硬化して得られる炭素繊維強化複合材料において層間樹脂層が十分に形成されず、モードＩＩ層間靭性向上への効果は得られない。一方で、構成要素［Ｄ］の含有量が多い場合には、層間樹脂層が厚くなり、相対的に炭素繊維の含有割合を下げてしまうため得られる炭素繊維強化複合材料の力学物性が低下する。不織布の素材は、熱可塑性樹脂繊維のような有機物、ガラス繊維、炭素繊維、炭化ケイ素繊維のような無機物でもよい。粒子の場合と同様に、高靭性材料という観点からは熱可塑性樹脂が好ましい。具体的には、ポリイミド、ポリアミド、ポリアミドイミド、ポリフタルアミド、ポリエーテルイミド、ポリエーテルケトン、ポリエーテルエーテルケトン、ポリエーテルケトンケトン、ポリアリールエーテルケトン、ポリエーテルスルホン、ポリフェニレンスルフィド、液晶性ポリマー、及びこれらの誘導体、が挙げられる。上記した樹脂は２種類以上併用して用いることもできる。これらの中で、ポリアミドが伸度、靭性、およびマトリックス樹脂との接着性が高いことから好ましく用いられる。ポリアミドとしては、３員環以上のラクタム、重合可能なアミノカルボン酸、二塩基酸とジアミンまたはそれらの塩、あるいはこれらの混合物の重縮合によって得られるポリアミドが挙げられる。
【０１０２】
次に、構成要素［Ｄ］の形態が短繊維の場合について説明する。短繊維は、モノフィラメントあるいはそれらを束にしたものを切断して短繊維化したものが好適に用いられ、繊維長を一定にしたものが好ましいが、必ずしもそれらに限定されるものではない。ここでいう短繊維とは、平均繊維長が３０ｍｍ以下である繊維を意味する。短繊維の具体的な繊維長としては、平均繊維長が１ｍｍ以上、２０ｍｍ以下の範囲が好ましく、２ｍｍ以上、１５ｍｍ以下の範囲がより好ましい。１ｍｍ以下の場合には、繊維のネットワーク構造が十分に得られず、層間の強度が低下するため、脆弱層を有することとなり、得られる炭素繊維強化複合材料の力学物性が低下する。一方で、平均繊維長が長くなると層間が厚くなり、炭素繊維強化複合材料の力学物性が低下する。ここでいう短繊維の平均繊維長とは、繊維を無作為に４００本選び出し、その長さを光学顕微鏡にて測定し、それらの平均値から算出される値である。短繊維の直径としては４０μｍ以下が好ましく、２０μｍ以下がより好ましい。
【０１０３】
構成要素［Ｄ］が短繊維である場合には、エポキシ樹脂組成物中に短繊維が３〜４０質量％含有されることが必要であり、４〜３０質量％含有されるのが好ましく、５〜２０質量％含有されるのがさらに好ましい。構成要素［Ｄ］の含有量が少ない場合、該プリプレグを積層、硬化して得られる炭素繊維強化複合材料において層間樹脂層が十分に形成されず、モードＩＩ層間靭性向上への効果は得られない。一方で、構成要素［Ｄ］の含有量が多い場合には、層間樹脂層が厚くなり、相対的に炭素繊維の含有割合を下げてしまうため得られる炭素繊維強化複合材料の力学物性が低下する。また、プリプレグを作製する際、短繊維は、粒子と同様な手法として用いても、あらかじめマット状（短繊維ウェブ）にしたものを用いても良い。短繊維の素材としては、有機繊維、無機繊維であっても良い。有機繊維としては、例えば、ポリアラミド、ポリエステル、ポリアセタール、ポリカーボネート、ポリフェニレンオキシド、ポリフェニレンスルフィド、ポリアリレート、ポリベンズイミダゾール、ポリイミド、ポリエーテルイミド、ポリスルホン、ポリアミド、ポリアミドイミド等のいわゆるエンジニアリングプラスチック、スーパーエンジニアリングプラスチックが好ましいが、分子鎖中にアミノ基、アミド基、フェノール性水酸基等のエポキシ樹脂と反応しうる官能基を有するものが特に好ましい。また、無機繊維としては、炭素繊維、ガラス繊維、炭化ケイ素繊維が挙げられ、特に炭素繊維としては、サイジング処理されたものが好ましく用いられる。サイジング剤としては、エポキシ基、水酸基、アクリレート基、メタクリレート基、アミド基、カルボキシル基、カルボン酸無水物から選ばれる少なくとも１種類の官能基をもつ成分からなるサイジング剤が、好ましく用いられる。
【０１０４】
本発明のプリプレグにおいて、上記したような構成要素［Ｄ］は、１種類を用いても、複数を併用しても良い。
【０１０５】
本発明のプリプレグはいくつかの方法で製造することができる。
第一の方法は、構成要素［Ｂ］と［Ｃ］を含むエポキシ樹脂組成物を離型紙などの上にコーティングしたフィルムを用いて、シート状にした炭素繊維の両側あるいは片側からエポキシ樹脂組成物を含浸させて一次プリプレグを作製し、構成要素［Ｄ］をその両面、または片面に散布または貼着する方法である。ここで、構成要素［Ｄ］が多孔質フィルム、織物、マット、不織布、編物などの樹脂が含浸可能なシート状物である場合は、あらかじめエポキシ樹脂組成物を含浸させて貼着させることも可能である。
【０１０６】
第二の方法は、構成要素［Ｂ］と［Ｃ］を含むエポキシ樹脂組成物を離型紙などの上にコーティングしたフィルムを用いて、シート状にした炭素繊維の両側あるいは片側からエポキシ樹脂組成物を含浸させて一次プリプレグを作製し、構成要素［Ｂ］と［Ｃ］を含むエポキシ樹脂組成物を離型紙などの上にコーティングした別のフィルムの表面に構成要素［Ｄ］を散布または貼り付けしたものを一次プリプレグの両面または片面に貼着する方法である。
【０１０７】
第三の方法は、構成要素［Ｂ］と［Ｃ］を含むエポキシ樹脂組成物を離型紙などの上にコーティングしたフィルムを用いて、シート状にした炭素繊維の両側あるいは片側からエポキシ樹脂組成物を含浸させて一次プリプレグを作製し、構成要素［Ｂ］、［Ｃ］、［Ｄ］を混練したエポキシ樹脂組成物を離型紙などの上にコーティングしたフィルムを一次プリプレグの両面または片面に貼着する方法である。
【０１０８】
第四の方法は、シート状にした炭素繊維の両面あるいは片面に構成要素［Ｂ］、［Ｃ］を含むエポキシ樹脂組成物および［Ｄ］を同時に貼り合わせる方法で、構成要素［Ｄ］がシート状（フィルム、織物、マット、編物、不織布など）あるいは、糸状（長繊維、紡績糸、テープ状フィルム）の場合に適用できる方法である。
【０１０９】
本発明のプリプレグにおいて、構成要素［Ａ］〜［Ｃ］に加えて、更に［Ｄ］が規定された位置に配置されている場合には、プリプレグを積層、硬化してなる炭素繊維強化複合材料中に高次構造（スメクチック構造）の形成により樹脂靭性が高い、構成要素［Ｂ］および［Ｃ］を含むエポキシ樹脂組成物の硬化物で層間樹脂層が形成されるため、特に、顕著なモードＩＩ層間靭性向上効果が見られる。このとき、構成要素［Ｂ］および［Ｃ］を含むエポキシ樹脂組成物の硬化物が高次構造（スメクチック構造）形成すれば顕著な効果が見込めるため、条件［Ｉ］よりもネマチック−等方相転移の下限温度が２０℃程度低くてもよく、具体的には、１１０℃〜１８０℃の間にもつという条件［Ｉ’］を満たすことで構成要素［Ｂ］および［Ｃ］を含む樹脂組成物の硬化物が高次構造を形成し、高いモードＩ層間靭性に加えて、顕著なモードＩＩ層間靭性向上が期待できる。
【０１１０】
本発明においては、上記の構成要素［Ｂ］と［Ｃ］を含むエポキシ樹脂組成物に、熱可塑性樹脂を溶解させて用いることもできる。熱可塑性樹脂を用いることで、得られるプリプレグのタック性の制御、炭素繊維強化複合材料を成形する時のエポキシ樹脂組成物の流動性の制御することができるため、好ましく用いられる。このような熱可塑性樹脂としては、一般に、主鎖に、炭素−炭素結合、アミド結合、イミド結合、エステル結合、エーテル結合、カーボネート結合、ウレタン結合、チオエーテル結合、スルホン結合およびカルボニル結合からなる群から選ばれた結合を有する熱可塑性樹脂であることが好ましい。また、この熱可塑性樹脂は、部分的に架橋構造を有していても差し支えなく、結晶性を有していても非晶性であってもよい。特に、ポリアミド、ポリカーボナート、ポリアセタール、ポリフェニレンオキシド、ポリフェニレンスルフィド、ポリアリレート、ポリエステル、ポリアミドイミド、ポリイミド、ポリエーテルイミド、フェニルトリメチルインダン構造を有するポリイミド、ポリスルホン、ポリエーテルスルホン、ポリエーテルケトン、ポリエーテルエーテルケトン、ポリアラミド、ポリエーテルニトリルおよびポリベンズイミダゾールからなる群から選ばれた少なくとも１種の樹脂が、上記のエポキシ樹脂組成物に含まれるいずれかのエポキシ樹脂に混合または溶解していることが好適である。
【０１１１】
中でも、良好な耐熱性を得るためには、熱可塑性樹脂のガラス転移温度（Ｔｇ）が少なくとも１５０℃以上であり、１７０℃以上であることが好ましい。配合する熱可塑性樹脂のガラス転移温度が、１５０℃未満であると、成形体として用いた時に熱による変形を起こしやすくなる場合がある。さらに、この熱可塑性樹脂の末端官能基としては、水酸基、カルボキシル基、チオール基、酸無水物などのものがカチオン重合性化合物と反応することができ、好ましく用いられる。具体的には、ポリエーテルスルホンの市販品である“スミカエクセル（登録商標）”ＰＥＳ３６００Ｐ、“スミカエクセル（登録商標）”ＰＥＳ５００３Ｐ、“スミカエクセル（登録商標）”ＰＥＳ５２００Ｐ、“スミカエクセル（登録商標）”ＰＥＳ７６００Ｐ（以上、住友化学工業（株）製）、Ｖｉｒａｎｔａｇｅ（登録商標）”ＶＷ−１０２００ＲＦＰ、“Ｖｉｒａｎｔａｇｅ（登録商標）”ＶＷ−１０７００ＲＦＰ（以上、ソルベイアドバンストポリマーズ（株）製）などを使用することができ、また、特表２００４-５０６７８９号公報に記載されるようなポリエーテルスルホンとポリエーテルエーテルスルホンの共重合体オリゴマー、さらにポリエーテルイミドの市販品である“ウルテム（登録商標）”１０００、“ウルテム（登録商標）”１０１０、“ウルテム（登録商標）”１０４０（以上、ソルベイアドバンストポリマーズ（株）製）などが挙げられる。オリゴマーとは１０個から１００個程度の有限個のモノマーが結合した比較的分子量が低い重合体を指す。
【０１１２】
また、本発明においては、上記の構成要素［Ｂ］、［Ｃ］を含むエポキシ樹脂組成物に、さらにエラストマーを配合してもよい。かかるエラストマーは、硬化後のエポキシマトリックス相内に微細なエラストマー相を形成させる目的で配合される。これにより、エポキシ樹脂硬化物への応力負荷時に生じる平面歪みを、エラストマー相の破壊空隙化（キャビテーション）により解消することができ、エポキシマトリックス相の塑性変形が誘発される結果、大きなエネルギー吸収を引き起こし、炭素繊維強化複合材料としての更なる層間靭性の向上に繋がる。
【０１１３】
エラストマーとは、ガラス転移温度が２０℃より低いドメインを有するポリマー材料のことであり、液状ゴム、固形ゴム、架橋ゴム粒子、コアシェルゴム粒子、熱可塑性エラストマー、ガラス転移温度が２０℃より低いブロックを有するブロック共重合体などが挙げられる。中でも、エラストマーとしては、ガラス転移温度が２０℃以下のブロックを含むブロック共重合体およびゴム粒子から選ばれたものが好ましい。これにより、エポキシ樹脂へのエラストマーの相溶を最小限に抑えつつ、微細なエラストマー相を導入できることから、耐熱性や弾性率の低下を抑えつつ、炭素繊維強化複合材料としての層間靭性を大きく向上させることができる。
【０１１４】
ゴム粒子としては、架橋ゴム粒子、および架橋ゴム粒子の表面に異種ポリマーをグラフト重合したコアシェルゴム粒子が、取り扱い性等の観点から好ましく用いられる。かかるゴム粒子の一次粒子径は、５０〜３００ｎｍの範囲にあることが好ましく、特に８０〜２００ｎｍの範囲にあることが好ましい。また、かかるゴム粒子は使用するエポキシ樹脂との親和性が良好であり、樹脂調製や成形硬化の際に二次凝集を生じないものであることが好ましい。
【０１１５】
架橋ゴム粒子の市販品としては、カルボキシル変性のブタジエン−アクリロニトリル共重合体の架橋物からなるＦＸ５０１Ｐ（日本合成ゴム工業（株）製）、アクリルゴム微粒子からなるＣＸ−ＭＮシリーズ（日本触媒（株）製）、ＹＲ−５００シリーズ（新日鐵住金化学（株）製）等を使用することができる。
コアシェルゴム粒子の市販品としては、例えば、ブタジエン・メタクリル酸アルキル・スチレン共重合物からなる“パラロイド（登録商標）”ＥＸＬ−２６５５（（株）クレハ製）、アクリル酸エステル・メタクリル酸エステル共重合体からなる“スタフィロイド（登録商標）”ＡＣ−３３５５、ＴＲ−２１２２（武田薬品工業（株）製）、アクリル酸ブチル・メタクリル酸メチル共重合物からなる“ＰＡＲＡＬＯＩＤ（登録商標）”ＥＸＬ−２６１１、ＥＸＬ−３３８７（Ｒｏｈｍ＆Ｈａａｓ社製）、“カネエース（登録商標）”ＭＸシリーズ（カネカ（株）製）等を使用することができる。
【０１１６】
本発明のプリプレグは、その炭素繊維質量分率は好ましくは４０〜９０質量％であり、より好ましくは５０〜８０質量％である。炭素繊維質量分率が低すぎると、得られる炭素繊維強化複合材料の質量が過大となり、比強度および比弾性率に優れる炭素繊維強化複合材料の利点が損なわれることがあり、また、炭素繊維質量分率が高すぎると、エポキシ樹脂組成物の含浸不良が生じ、得られる炭素繊維強化複合材料がボイドの多いものとなり易く、その力学特性が大きく低下することがある。
【０１１７】
本発明のプリプレグは、構成要素［Ｂ］と［Ｃ］等からなるエポキシ樹脂組成物を、メチルエチルケトンやメタノール等の溶媒に溶解して低粘度化し、炭素繊維に含浸させるウェット法と、エポキシ樹脂組成物を加熱により低粘度化し、炭素繊維に含浸させるホットメルト法等によって好適に製造することができる。
ウェット法は、炭素繊維をエポキシ樹脂組成物の溶液に浸漬した後、引き上げ、オーブン等を用いて溶媒を蒸発せしめ、プリプレグを得る方法である。
【０１１８】
ホットメルト法は、加熱により低粘度化したエポキシ樹脂組成物を直接炭素繊維に含浸させる方法、またはエポキシ樹脂組成物を離型紙等の上にコーティングした樹脂フィルムを作製しておき、次に炭素繊維の両側または片側からその樹脂フィルムを重ね、加熱加圧することによりエポキシ樹脂組成物を転写含浸せしめ、プリプレグを得る方法である。このホットメルト法では、プリプレグ中に残留する溶媒が実質的に皆無となるため好ましい態様である。
【０１１９】
ホットメルト法でプリプレグを作製する場合、エポキシ樹脂組成物の粘度としては、後述する方法で測定される最低粘度で０．０１〜３０Ｐａ・ｓとすることが好ましい。ここでいうエポキシ樹脂組成物の最低粘度とは、パラレルプレートを使用した動的粘弾性測定装置（ＡＲＥＳ，ＴＡ  Ｉｎｓｔｒｕｍｅｎｔｓ製）を使用し、温度を２℃／分の速度で昇温させながら角周波数３．１４ｒａｄ／ｓ、およびプレート間隔１ｍｍの条件で測定した複素粘度η＊について、４０〜１８０℃の温度範囲での最も低い値を示す。
【０１２０】
プリプレグは、単位面積あたりの炭素繊維量が５０〜１０００ｇ／ｍ２であることが好ましい。かかる炭素繊維量が５０ｇ／ｍ２未満では、炭素繊維強化複合材料を成形する際に所定の厚みを得るために積層枚数を多くする必要があり、作業が繁雑となることがある。一方で、炭素繊維量が１０００ｇ／ｍ２を超えると、プリプレグのドレープ性が悪くなる傾向にある。
【０１２１】
本発明の炭素繊維強化複合材料は、上述した本発明のプリプレグを所定の形態で積層し、加圧・加熱して成形する方法を一例として製造することができる。熱および圧力を付与する方法としては、プレス成形法、オートクレーブ成形法、バッギング成形法、ラッピングテープ法および内圧成形法等が使用される。特にスポーツ用品の成形には、ラッピングテープ法と内圧成形法が好ましく用いられる。
【０１２２】
ラッピングテープ法は、マンドレル等の芯金にプリプレグを捲回して、炭素繊維強化複合材料製の管状体を成形する方法であり、ゴルフシャフトや釣り竿等の棒状体を作製する際に好適な方法である。より具体的には、マンドレルにプリプレグを捲回し、プリプレグの固定および圧力付与のため、プリプレグの外側に熱可塑性樹脂フィルムからなるラッピングテープを捲回し、オーブン中でエポキシ樹脂組成物を加熱硬化させた後、芯金を抜き去って管状体を得る方法である。
【０１２３】
また、内圧成形法は、熱可塑性樹脂製のチューブ等の内圧付与体にプリプレグを捲回したプリフォームを金型中にセットし、次いでその内圧付与体に高圧の気体を導入して圧力を付与すると同時に金型を加熱せしめ、管状体を成形する方法である。この内圧成形法は、ゴルフシャフト、バット、およびテニスやバトミントン等のラケットのような複雑な形状物を成形する際に、特に好ましく用いられる。
【０１２４】
本発明のプリプレグの積層体を硬化させて炭素繊維強化複合材料を得る場合、上記の製造方法以外に、オートクレーブ等の高価な加圧設備を使用せず、真空ポンプとオーブンのみで行う脱オートクレーブ法を用いることもできる。脱オートクレーブ法を用いる場合には、エポキシ樹脂組成物の３０℃における粘度は、プリプレグの取扱性の観点から、１．０×１０５Ｐａ・ｓ以上であることが好ましい。３０℃における粘度が低すぎると、プリプレグの作製に必要とされる樹脂フィルムが作製され得ない。また、３０℃における粘度が低すぎると、保管時にエポキシ樹脂組成物がプリプレグ中の繊維未含浸部に沈み込みやすくなり、タック性が失われることに加え、揮発分除去のための未含浸部の連続性が確保し辛く、揮発分を効率的に除去することが困難であり、脱オートクレーブ成形の際に、炭素繊維強化複合材料中に多数のボイドが発生する恐れがある。
【０１２５】
さらに、本発明のプリプレグを脱オートクレーブ法により硬化させて炭素繊維強化複合材料を得る場合、エポキシ樹脂組成物の最低粘度は１１０℃以上に存在し、０．１〜１５Ｐａ・ｓが好ましく、０．３〜１０Ｐａ・ｓがより好ましい。最低粘度が低すぎると、エポキシ樹脂のフローが多くなりすぎるために、プリプレグの硬化の際に樹脂がプリプレグから流出してしまう。また、得られる炭素繊維強化複合材料において目的の樹脂比率が達成されえない。最低粘度が高すぎると、マトリックス樹脂中から放出される水蒸気、および積層時に閉じ込められた空気を硬化中に成形パネル外部に除去することを可能にする樹脂粘度を確保することが可能でなくなり、また成形中の未含浸繊維部へのエポキシ樹脂組成物の含浸が十分でなく、未含浸繊維部が空隙となり、得られる炭素繊維強化複合材料中に多くのボイドが形成される。
【０１２６】
また、本発明のプリプレグを脱オートクレーブ法により硬化させて炭素繊維強化複合材料を得る場合、エポキシ樹脂組成物の軟化点は硬化温度以下にあることが好ましく、より好ましくは９０℃以下であることが望ましい。軟化点が硬化温度以下にあることにより、室温保管時の繊維未含浸部へのエポキシ樹脂組成物の沈み込みを防ぐことができ、成形時に揮発分除去のための未含浸部の連続性が確保され、炭素繊維強化複合材料中のボイドが形成されにくくなる。加えて、未含浸部の連続性が保持されることにより、炭素繊維の拘束が少なくなり、ドレープ性が確保されやすくなる。軟化点か硬化温度以上であると、マトリックス樹脂の流動性が低く、成形過程における未含浸繊維領域への樹脂の流入が起こらず、未含浸繊維が成形体中に残存し、得られる炭素繊維強化複合材料中に多くのボイドが形成されやすくなる。ここでいう軟化点とは、エポキシ樹脂組成物の粘度測定より得られる複素粘度の変化曲線に対する２つの直線部を延長した交点の温度とする。複素粘度の最初に急激に低下する前の直線部を高温側に延長して、１本目の直線を引く。複素粘度が最初に急激に低下した後の中間部の直線部を低温側に延長して、２本目の直線を引く。両線の交点における垂直線を横座標の温度軸に引き、その温度を軟化点として求める。
【０１２７】
前記構成要素［Ｂ］および［Ｃ］を含むエポキシ樹脂組成物の軟化点は、液晶転移に由来することが好ましい。曲面形状を有するような炭素繊維強化複合材料を成形する際、プリプレグが剛直である場合に、成形型の曲面形状にプリプレグが追従しない場合がある。エポキシ樹脂組成物の軟化点がガラス転移点に由来する場合、ガラス状態のプリプレグは剛直であり、ドレープ性に劣る。一方、エポキシ樹脂組成物の軟化点が液晶の転移点に由来する場合、プリプレグ中の液晶状態のエポキシ樹脂組成物は曲面形状に沿わせるような変形に対して追従性に優れるために、ガラス状態のプリプレグに対し、ドレープ性に優れる。
【０１２８】
脱オートクレーブ法に用いるプリプレグは、シート状の炭素繊維の一方の面のみにマトリックス樹脂であるエポキシ樹脂組成物が被覆された形態であることが好ましい。一方の面がマトリックス樹脂で含浸されていない炭素繊維を含むことで脱気パスの機能を果たす。特にオーブン等の低圧力下で加熱成形する際に、得られる炭素繊維強化複合材料中のボイドを低減させる効果がある。
【０１２９】
脱オートクレーブ法に用いるプリプレグは、エポキシ樹脂組成物が炭素繊維中の一部に含浸された形態が好ましい。プリプレグ中の炭素繊維へのエポキシ樹脂組成物の含浸の度合いは、吸水試験により算出されるプリプレグの吸水率ＷＰＵが１〜１５％であることが好ましく、３〜１５％がより好ましく、５〜１２％がさらに好ましい。本発明のＷＰＵとは、吸水試験により算出されるプリプレグの吸水率であり、構成要素［Ｂ］および［Ｃ］を含むエポキシ樹脂組成物が、構成要素［Ａ］の炭素繊維に含浸した度合いを表す指標である。ＷＰＵが１％以上であると、マトリックス樹脂中から放出される水蒸気および積層時に閉じ込められた空気を硬化中に成形パネル外部に除去するための繊維未含浸部が流路として機能し、ボイドの発生を抑制しやすくなる。またＷＰＵが１５％以下であると、プリプレグを積層する際に、プリプレグの面外方向への割れを抑制し、プリプレグの取り扱い性が容易となる。
【０１３０】
プリプレグの吸水率ＷＰＵの測定は以下のように行われる。まず、一方向に炭素繊維を配列した１００ｍｍ×１００ｍｍのプリプレグを準備し、質量を計測する。そのときの質量をＷ１とする。用意したプリプレグの両面から薄板のアルミ板で、プリプレグが５ｍｍ突出するように把持する。このとき突出したプリプレグは繊維方向が５ｍｍ、繊維に直交する面が１００ｍｍとなる。アルミ板をクランプで把持する。５ｍｍの突出部を２３℃の温度の水に、５分間浸漬する。浸漬後、プリプレグを取り出し、プリプレグ表層の水をすべて取り除き、吸水したプリプレグの質量を測定する。このときの質量をＷ２とする。吸水率ＷＰＵは以下の式で計算される。
ＷＰＵ（％）＝  （Ｗ２−Ｗ１）／Ｗ１×１００  
【０１３１】
本発明の炭素繊維強化複合材料は、前記したエポキシ樹脂組成物を用いて、プリプレグを経由しない方法によっても製造することができる。
このような方法としては、例えば、構成要素［Ｂ］、［Ｃ］を含むエポキシ樹脂組成物を直接構成要素［Ａ］の炭素繊維に含浸させた後加熱硬化する方法、即ち、ハンド・レイアップ法、フィラメント・ワインディング法、プルトルージョン法や、あらかじめ部材形状に賦形した連続炭素繊維基材にエポキシ樹脂組成物を含浸および硬化させるレジン・フィルム・インフュージョン法、レジン・インジェクション・モールディング法およびレジン・トランスファー・モールディング（ＲＴＭ）法等が用いられる。
【０１３２】
本発明によるエポキシ樹脂組成物は、ＲＴＭ法に関する総説（ＳＡＭＰＥ  Ｊｏｕｒｎａｌ，Ｖｏｌ．３４，Ｎｏ．６，ｐｐ７−１９）に挙げられている、ＶＡＲＴＭ（Ｖａｃｃｕｍ−ａｓｓｉｓｔｅｄ  ＲｅｓｉｎＴｒａｎｓｆｅｒ  Ｍｏｌｄｉｎｇ）、ＶＩＭＰ（Ｖａｒｉａｂｌｅ  Ｉｎｆｕｓｉｏｎ  Ｍｏｌｄｉｎｇ  Ｐｒｏｃｅｓｓ）、ＴＥＲＴＭ（Ｔｈｅｒｍａｌ  Ｅｘｐａｎｓｉｏｎ  ＲＴＭ）、ＲＡＲＴＭ（Ｒｕｂｂｅｒ−Ａｓｓｉｓｔｅｄ  ＲＴＭ）、ＲＩＲＭ（Ｒｅｓｉｎ  Ｉｎｊｅｃｔｉｏｎ  Ｒｅｃｉｒｃｕｌａｔｉｏｎ  Ｍｏｌｄｉｎｇ）、ＣＲＴＭ（Ｃｏｎｔｉｎｕｏｕｓ  ＲＴＭ）、ＣＩＲＴＭ（Ｃｏ−ｉｎｊｅｃｔｉｏｎ  Ｒｅｓｉｎ  Ｔｒａｎｓｆｅｒ  Ｍｏｌｄｉｎｇ）、ＲＬＩ（Ｒｅｓｉｎ  Ｌｉｑｕｉｄ  Ｉｎｆｕｓｉｏｎ）、ＳＣＲＩＭＰ（Ｓｅｅｍａｎ’ｓ  Ｃｏｍｐｏｓｉｔｅ  Ｒｅｓｉｎ  Ｉｎｆｕｓｉｏｎ  Ｍｏｌｄｉｎｇ  Ｐｒｏｃｅｓｓ）等の成形法にも好適に用いられる。
【実施例】
【０１３３】
以下、本発明を実施例により詳細に説明する。ただし、本発明の範囲はこれらの実施例に限定されるものでは無い。なお、組成比の単位「部」は、特に注釈のない限り質量部を意味する。また、各種特性（物性）の測定は、特に注釈のない限り温度２３℃、相対湿度５０％の環境下で行った。【０１３４】
＜実施例および比較例で用いられた原材料＞
（１）構成要素［Ａ］
・炭素繊維１
アクリロニトリル系共重合体を乾湿式紡糸し、焼成し、総フィラメント数２４，０００本、総繊度１，０００テックス、比重１．８、ストランド引張強度６．６ＧＰａ、ストランド引張弾性率３２４ＧＰａの炭素繊維を得た。次いで、その炭素繊維を、濃度０．１モル／ｌの炭酸水素アンモニウム水溶液を電解液として、電気量を炭素繊維１ｇ当たり８０クーロンで電解表面処理した。この電解表面処理を施された炭素繊維を続いて水洗し、１５０℃の温度の加熱空気中で乾燥し、原料となる炭素繊維を得た。後述の（８）に記載の方法に従って測定したところ、表面酸素濃度Ｏ／Ｃは、０．１６であった。
“ｊＥＲ（登録商標）”１５２（三菱化学（株）製）、ポリグリセリンポリグリシジルエーテル、乳化剤からなる水分散エマルジョンを調整しサイジング剤とした。このサイジング剤を浸漬法により表面処理された炭素繊維に塗布した後、乾燥処理をして、サイジング剤塗布炭素繊維束を得た。サイジング剤の付着量は、サイジング剤塗布炭素繊維に対して０．６質量％となるように調整した。
このように作製したサイジング剤塗布炭素繊維を、後述の（１０）に記載の方法に従って測定したところ、洗浄後のサイジング剤付着量は０．１６質量％であり、好ましい付着量であった。また、後述の（１１）に記載の方法で測定した界面剪断強度は４４ＭＰａであった。【０１３５】
・炭素繊維２
アクリロニトリル系共重合体を乾湿式紡糸し、焼成し、総フィラメント数１２，０００本、総繊度１，０００テックス、比重１．８、ストランド引張強度４．９ＧＰａ、ストランド引張弾性率２３０ＧＰａの炭素繊維を得た。次いで、その炭素繊維を、濃度０．１モル／ｌの炭酸水素アンモニウム水溶液を電解液として、電気量を炭素繊維１ｇ当たり８０クーロンで電解表面処理した。この電解表面処理を施された炭素繊維を続いて水洗し、１５０℃の温度の加熱空気中で乾燥し、原料となる炭素繊維を得た。このとき表面酸素濃度Ｏ／Ｃは、０．１５であった。
この炭素繊維を用い、炭素繊維１と同様の手法でサイジング剤塗布炭素繊維束を得た。サイジング剤の付着量は、サイジング剤塗布炭素繊維に対して０．６質量％となるように調整した。洗浄後のサイジング剤付着量は０．１７質量％であり、好ましい付着量であった。また、界面接着強度は４３ＭＰａであった。【０１３６】
・炭素繊維３
アクリロニトリル系共重合体を乾湿式紡糸し、焼成し、総フィラメント数２４，０００本、総繊度１，０００テックス、比重１．８、ストランド引張強度５．９ＧＰａ、ストランド引張弾性率２９４ＧＰａの炭素繊維を得た。次いで、その炭素繊維を、濃度０．１モル／ｌの炭酸水素アンモニウム水溶液を電解液として、電気量を炭素繊維１ｇ当たり１２０クーロンで電解表面処理した。この電解表面処理を施された炭素繊維を続いて水洗し、１５０℃の温度の加熱空気中で乾燥し、原料となる炭素繊維を得た。このとき表面酸素濃度Ｏ／Ｃは、０．２０であった。
この炭素繊維を用い、炭素繊維１と同様の手法でサイジング剤塗布炭素繊維束を得た。サイジング剤の付着量は、サイジング剤塗布炭素繊維に対して０．６質量％となるように調整した。洗浄後のサイジング剤付着量は０．１９質量％であり、好ましい付着量であった。また、界面接着強度は４５ＭＰａであった。【０１３７】
・炭素繊維４
電気量を炭素繊維１ｇ当たり８０クーロンで電解表面処理した以外は炭素繊維３と同様にして、サイジング剤塗布炭素繊維束を得た。表面酸素濃度Ｏ／Ｃは、０．１５であった。サイジング剤の付着量は、サイジング剤塗布炭素繊維に対して０．６質量％となるように調整した。洗浄後のサイジング剤付着量は０．１６質量％であり、好ましい付着量であった。また、界面接着強度は４３ＭＰａであった。【０１３８】
・炭素繊維５
電気量を炭素繊維１ｇ当たり４０クーロンで電解表面処理した以外は炭素繊維３と同様にして、サイジング剤塗布炭素繊維束を得た。表面酸素濃度Ｏ／Ｃは、０．１３であった。サイジング剤の付着量は、サイジング剤塗布炭素繊維に対して０．６質量％となるように調整した。洗浄後のサイジング剤付着量は０．１２質量％であり、好ましい付着量であった。また、界面接着強度は２９ＭＰａであった。【０１３９】
・炭素繊維６
炭素繊維３と同様にして、電解表面処理が施された原料の炭素繊維を得た。この炭素繊維を用い、炭素繊維１と同様の手法で、サイジング剤の付着量がサイジング剤塗布炭素繊維に対して０．２質量％となるサイジング剤塗布炭素繊維束を得た。洗浄後のサイジング剤付着量は０．０８％であり、好ましい付着量であった。また界面接着強度は２５ＭＰａであった。【０１４０】
（２）構成要素［Ａ］以外の炭素繊維
・炭素繊維７
アクリロニトリル系共重合体を乾湿式紡糸し、焼成し、総フィラメント数２４，０００本、総繊度１，０００テックス、比重１．８、ストランド引張強度５．９ＧＰａ、ストランド引張弾性率２９４ＧＰａの炭素繊維を得た。表面酸素濃度Ｏ／Ｃは、０．１５であった。この炭素繊維はサイジング剤を塗付しないで用いた。洗浄後のサイジング剤付着量は０質量％であった。また界面接着強度は２２ＭＰａであった。【０１４１】
（３）構成要素［Ｂ］
・エポキシ樹脂１
化合物名：２−メチル−１，４−フェニレン−ビス｛４−（２，３−エポキシプロポキシ）ベンゾエート｝、特開２０１０−２４１７９７号公報参照、エポキシ当量：２４５ｇ／ｅｑ）を２００℃に加熱融解し、そこへプレポリマー化剤としてレゾルシノール（水酸基当量：５５ｇ／ｅｑ）をエポキシ当量数：水酸基当量数が１００：２５になるように加え、窒素雰囲気下、２００℃で３時間加熱することでエポキシ樹脂１を得た。プレポリマーの含有量は、２−メチル−１，４−フェニレン−ビス｛４−（２，３−エポキシプロポキシ）ベンゾエートとそのプレポリマーの合計１００質量部に対して５３質量部であり、ＪＩＳ  Ｋ７２３６に従いエポキシ当量を測定したところ３５３ｇ／ｅｑであった。【０１４２】
・エポキシ樹脂２
化合物名：４−｛４−（２，３−エポキシプロポキシ）フェニル｝シクロヘキシル４−（２，３−エポキシプロポキシ）ベンゾエート、特許第５４７１９７５号公報参照、エポキシ当量：２１３ｇ／ｅｑ）を２００℃に加熱融解し、そこへプレポリマー化剤としてレゾルシノール（水酸基当量：５５ｇ／ｅｑ）をエポキシ当量数：水酸基当量数が１００：２５になるように加え、窒素雰囲気下、２００℃で３時間加熱することでエポキシ樹脂２を得た。プレポリマーの含有量は、４−｛４−（２，３−エポキシプロポキシ）フェニル｝シクロヘキシル４−（２，３−エポキシプロポキシ）ベンゾエートとそのプレポリマーの合計１００質量部に対して５３質量部であり、ＪＩＳ  Ｋ７２３６に従いエポキシ当量を測定したところ３２０ｇ／ｅｑであった。【０１４３】
・エポキシ樹脂３
化合物名：４−｛４−（２，３−エポキシプロポキシ）フェニル｝シクロヘキシル４−（２，３−エポキシプロポキシ）ベンゾエート、特許第５４７１９７５号公報参照、エポキシ当量：２１３ｇ／ｅｑ）を２００℃に加熱融解し、そこへプレポリマー化剤としてビスフェノールＦ（水酸基当量：１００ｇ／ｅｑ）を、エポキシ当量数：水酸基当量数が１００：１５になるように加え、窒素雰囲気下、２００℃で３時間加熱することでエポキシ樹脂３を得た。プレポリマーの含有量は、４−｛４−（２，３−エポキシプロポキシ）フェニル｝シクロヘキシル４−（２，３−エポキシプロポキシ）ベンゾエートとそのプレポリマーの合計１００質量部に対して３８質量部であり、ＪＩＳ  Ｋ７２３６に従いエポキシ当量を測定したところ３０９ｇ／ｅｑであった。【０１４４】
（４）構成要素［Ｂ］以外のエポキシ樹脂
２５℃で液状のエポキシ樹脂
・“アラルダイト（登録商標）”ＭＹ０６１０（トリグリシジル−ｍ−アミノフェノール、ハンツマン・ジャパン（株）製）
・“ｊＥＲ（登録商標）”６０４（テトラグリシジルジアミノジフェニルメタン、三菱ケミカル（株）製）
・“エピクロン（登録商標）”８３０（ビスフェノールＡ型エポキシ樹脂、三菱ケミカル（株）製）
・“ｊＥＲ（登録商標）”８２８（ビスフェノールＡ型エポキシ樹脂、三菱ケミカル（株）製）。
一般式（２）のエポキシ樹脂
・“ｊＥＲ（登録商標）”ＹＸ４０００（ビフェニル型エポキシ樹脂、三菱ケミカル（株）製）  【０１４５】
（５）構成要素［Ｃ］
・３，３’−ＤＡＳ（３，３’−ジアミノジフェニルスルホン、三井化学ファイン（株）製）
・“セイカキュア”（商標登録）−Ｓ（４，４’−ジアミノジフェニルスルホン、和歌山精化工業（株）製）
・Ｌｏｎｚａｃｕｒｅ（登録商標）”ＤＥＴＤＡ８０（Ｌｏｎｚａ（株）製）。
・ＫＡＹＡＨＡＲＤ  Ａ‐Ａ（４，４’‐ジアミノ‐３，３’‐ジエチルジフェニルメタン、日本化薬（株）製）
・ＭＥＨ−７５００（フェノール樹脂、明和化成（株）製）【０１４６】
（６）構成要素［Ｄ］
粒子形態
・下記の製造方法で得られた粒子Ａ（数平均粒径：１３μｍ）
透明ポリアミド（“グリルアミド（登録商標）”ＴＲ５５、エムスケミー・ジャパン（株）製）９０部、エポキシ樹脂（“ｊＥＲ（登録商標）”８２８、三菱ケミカル（株）製）７．５部および硬化剤（“トーマイド（登録商標）”＃２９６、（株）ティーアンドケイ東華製）２．５部を、クロロホルム３００部とメタノール１００部の混合溶媒中に添加して均一溶液を得た。次に、得られた均一溶液を塗装用のスプレーガンを用い、撹拌している３０００部のｎ−ヘキサンの液面に向かって霧状に吹き付けて溶質を析出させた。析出した固体を濾別し、ｎ−ヘキサンで良く洗浄した後に、１００℃の温度で２４時間の真空乾燥を行い、球状のセミＩＰＮ構造を有するエポキシ改質ナイロンからなる粒子Ａを得た。【０１４７】
・粒子Ｂ：“オルガゾール（登録商標）”１００２Ｄ（アルケマ（株）製）。
・粒子Ｃ：“ＵＬＴＥＭ（登録商標）”１０００Ｆ３ＳＰ−１０００（ＳＡＢＩＣジャパン合同会社製、）。【０１４８】
不織布形態
・下記の製造方法で得られた不織布１、２
オリフィス（φ＝０．５ｍｍ）を１個もうけた口金から吐出した非晶質ポリアミド“グリルアミド（登録商標）”ＴＲ５５（エムスケミー・ジャパン（株）製、非晶性ポリアミド、ガラス転移温度１５７℃）の繊維を、金網上に先端に衝撃板を設けたアスピレータと空気圧縮を用いて延伸、散布して補修した。金網上に補修した繊維シートを加熱プレス機を用いて熱接着し、目付の異なる以下の２種類の“グリルアミド（登録商標）”ＴＲ５５の不織布１、２を得た（スパンボンド法）。
不織布１；ＴＲ５５、目付１３ｇ／ｍ２、
不織布２；ＴＲ５５、目付６ｇ／ｍ２。【０１４９】
・下記の製造方法で得られた不織布３、４
押出機で溶融したナイロン６、ナイロン１２を口金をもつダイから、高温、高速の気流で糸状に吹き出し、繊維状に遠心された樹脂をベルトコンベアー上で集積することにより以下のナイロン６、ナイロン１２の不織布３、４をそれぞれ作製した（メルトブロー法）。
不織布３；ナイロン６、目付１７ｇ／ｍ２
不織布４；ナイロン１２、目付１９ｇ／ｍ２。【０１５０】
短繊維ウェブ形態
・下記の製造方法で得られた短繊維ウェブ１、２、３、４
炭素繊維“トレカ（登録商標）”Ｔ７００Ｓ−１２Ｋ、（株）東レ製をカートリッジカッターで所定の長さにカットし、チョップド炭素繊維(炭素短繊維)を作製した。水と界面活性剤（ポリオキシエチレンラウリルアーテル（商品名）、ナカライタスク（株）製）からなる界面活性剤の濃度が０．１質量％の分散液を作製した。この分散液と上記のチョップド炭素繊維とから、炭素短繊維ウェブの製造装置を用いて以下の５種類の炭素短繊維ウェブを作製した。
短繊維ウェブ１（ＣＦ１）；平均繊維長３ｍｍ、目付６ｇ／ｍ２
短繊維ウェブ２（ＣＦ２）；平均繊維長６ｍｍ、目付６ｇ／ｍ２
短繊維ウェブ３（ＣＦ３）；平均繊維長１２ｍｍ、目付６ｇ／ｍ２
短繊維ウェブ４（ＣＦ４）；平均繊維長６ｍｍ、目付１２ｇ／ｍ２。【０１５１】
（７）その他の成分
・熱可塑性樹脂“スミカエクセル（登録商標）”５００３Ｐ（ポリエーテルスルホン、住友化学（株）製）。
・“Ｖｉｒａｎｔａｇｅ（登録商標）”ＶＷ−１０７００ＲＦＰ（ポリエーテルスルホン、ソルベイスペシャルティポリマーズジャパン（株）製）。
・添加剤  “ＴＰＰ”（トリフェニルホスフィン、北興化学工業（株）製）。【０１５２】
＜各種評価法＞
（８）炭素繊維の表面酸素濃度Ｏ／Ｃの測定
炭素繊維の表面酸素濃度（Ｏ／Ｃ）は、次の手順に従いＸ線光電子分光法により求めた。まず、溶媒で表面に付着している汚れを除去した炭素繊維を、約２０ｍｍにカットし、銅製の試料支持台に拡げた。次に、試料支持台を試料チャンバー内にセットし、試料チャンバー中を１×１０−８Ｔｏｒｒに保った。続いて、Ｘ線源としてＡｌＫα１、２を用い、光電子脱出角度を９０°として測定を行った。なお、測定時の帯電に伴うピークの補正値としてＣ１ｓのメインピーク（ピークトップ）の結合エネルギー値を２８４．６ｅＶに合わせた。Ｃ１ｓメイン面積は、２８２〜２９６ｅＶの範囲で直線のベースラインを引くことにより求めた。また、Ｏ１ｓピーク面積は、５２８〜５４０ｅＶの範囲で直線のベースラインを引くことにより求めた。ここで、表面酸素濃度とは、上記のＯ１ｓピーク面積とＣ１ｓピーク面積の比から装置固有の感度補正値を用いて原子数比として算出したものである。Ｘ線光電子分光法装置として、アルバック・ファイ（株）製ＥＳＣＡ−１６００を用い、上記装置固有の感度補正値は２．３３であった。【０１５３】
（９）サイジング剤付着量の測定
サイジング塗布炭素繊維のサイジング剤の付着量は、次の手順に従い求めた。まず、サイジング塗布炭素繊維を２±０．５ｇ採取し、窒素雰囲気中４５０℃にて加熱処理を１５分間行った。このときの加熱処理前後の質量変化量を加熱処理前の質量で除した値の質量％をサイジング剤の付着量とした。【０１５４】
（１０）洗浄後のサイジング剤付着量の測定
洗浄後のサイジング剤の付着量は次のように測定した。まず、サイジング剤塗布炭素繊維２±０．５ｇをアセトニトリルとクロロホルムを体積比９対１で混合した溶液１０ｍｌに浸漬し、超音波洗浄を２０分間行い、繊維からサイジング剤を溶出させた後、十分に乾燥させて質量を測定した。さらにこの洗浄後炭素繊維を窒素雰囲気中４５０℃にて加熱処理を１５分間行った。このときの加熱処理前後の質量変化量を、加熱処理前の質量で除した値の質量％を洗浄後のサイジング剤の付着量とした。【０１５５】
（１１）界面剪断強度（ＩＦＳＳ）の測定
界面剪断強度（ＩＦＳＳ）の測定は、次の（イ）〜（ニ）の手順で行った。
（イ）樹脂の調製
ビスフェノールＡ型エポキシ化合物“ｊＥＲ（登録商標）”８２８（三菱ケミカル（株）製）１００質量部とメタフェニレンジアミン（シグマアルドリッチジャパン合同会社製）１４．５質量部を、それぞれ容器に入れた。その後、上記のｊＥＲ８２８の粘度低下とメタフェニレンジアミンの溶解のため、７５℃の温度で１５分間加熱した。その後、両者をよく混合し、８０℃の温度で約１５分間真空脱泡を行った。
（ロ）炭素繊維単糸を専用モールドに固定
炭素繊維束から単繊維を抜き取り、ダンベル型モールドの長手方向に単繊維に一定張力を与えた状態で両端を接着剤で固定した。その後、炭素繊維およびモールドに付着した水分を除去するため、８０℃の温度で３０分間以上真空乾燥を行った。ダンベル型モールドはシリコーンゴム製で、注型部分の形状は、中央部分巾５ｍｍ、長さ２５ｍｍ、両端部分巾１０ｍｍ、全体長さ１５０ｍｍであった。  
（ハ）樹脂注型から硬化まで
上記（ロ）の手順の真空乾燥後のモールド内に、上記（イ）の手順で調整した樹脂を流し込み、オーブンを用いて、昇温速度１．５℃／分で７５℃の温度まで上昇し２時間保持後、昇温速度１．５℃／分で１２５℃の温度まで上昇し２時間保持後、降温速度２．５℃／分で３０℃の温度まで降温した。その後、脱型して試験片を得た。
（ニ）界面剪断強度（ＩＦＳＳ）の測定
上記（ハ）の手順で得られた試験片に繊維軸方向（長手方向）に歪速度０．３％／秒で引張力を与え、歪みを１２％生じさせた後、偏光顕微鏡により試験片中心部２２ｍｍの範囲における繊維破断数Ｎ（個）を測定した。次に、平均破断繊維長ｌａを、ｌａ（μｍ）＝２２×１０００（μｍ）／Ｎ（個）の式により計算した。次に、平均破断繊維長ｌａから臨界繊維長ｌｃを、ｌｃ（μｍ）＝（４／３）×ｌａ（μｍ）の式により計算した。ストランド引張強度σと炭素繊維単糸の直径ｄを測定し、炭素繊維と樹脂界面の接着強度の指標である界面剪断強度ＩＦＳＳを、次式で算出した。実施例では、測定数ｎ＝５の平均を試験結果とした。
・界面剪断強度ＩＦＳＳ（ＭＰａ）＝σ（ＭＰａ）×ｄ（μｍ）／（２×ｌｃ）（μｍ）。【０１５６】
（１２）エポキシ樹脂組成物の調製（構成要素［Ｄ］を含まない場合）
ニーダー中に、表１、２に示す配合比（質量部）で、硬化剤、添加剤以外の成分を所定量加え、混練しつつ、１６０℃まで昇温し、１６０℃で１時間混練することで、透明な粘調液を得た。混練しつつ９０℃まで降温させた後、硬化剤、添加剤を所定量添加え、さらに混練し、エポキシ樹脂組成物を得た。【０１５７】
（１３）プリプレグの作製（構成要素［Ｄ］を含まない場合）
（１２）で調製したエポキシ樹脂組成物を、ナイフコーターを用いて離型紙上に塗布して樹脂フィルムを作製した。次に、シート状に一方向に配列させた構成要素［Ａ］の炭素繊維に、樹脂フィルム２枚を炭素繊維の両面から重ね、加熱加圧により樹脂を炭素繊維に含浸させ、炭素繊維の目付が１９０ｇ／ｍ２、エポキシ樹脂組成物の質量分率が３５％の一方向プリプレグを得た。【０１５８】
（１４）構成要素［Ｄ］を含み、構成要素［Ｄ］が粒子である場合のプリプレグの作製
次の手法にて、プリプレグを作製した。
（エポキシ樹脂組成物１の調合）
混練装置中に、表３、４に記載の構成要素［Ｂ］、その他樹脂成分を投入して、混練しつつ、１６０℃まで昇温し、１６０℃で１時間混練した。混練しつつ８０℃まで降温させた後、構成要素［Ｃ］を投入、混練してエポキシ樹脂組成物１を得た。
（エポキシ樹脂組成物２の調合）
混練装置中に、表３、４に記載の構成要素［Ｂ］、その他樹脂成分を投入して、混練しつつ、１６０℃まで昇温し、１６０℃で１時間混練した。混練しつつ８０℃まで降温させた後、構成要素［Ｄ］、［Ｃ］の順に投入、混練してエポキシ樹脂組成物２を得た。
（プリプレグの作製）
前記にて得られたエポキシ樹脂組成物１を、ナイフコーターを用いて離型紙上に塗布して、樹脂目付が３０ｇ／ｍ２の樹脂フィルム１を２枚作製した。同様に前記にて得られたエポキシ樹脂組成物２を離型紙上に塗布して、樹脂目付が２３ｇ／ｍ２の樹脂フィルム２を２枚作製した。
次に、シート状となるように一方向に配列させた構成要素［Ａ］である炭素繊維に、得られた樹脂フィルム１を２枚、炭素繊維の両面から重ね、加熱加圧してエポキシ樹脂組成物を含浸させて炭素繊維目付が１９２ｇ／ｍ２のプリプレグ前駆体を得た。
得られたプリプレグ前駆体に、樹脂フィルム２を２枚プリプレグ前駆体の両面から重ね、加熱加圧してプリプレグを得た。ここで、表３、４中には、最終的なプリプレグ中におけるエポキシ樹脂組成物の組成割合を記載してある。【０１５９】
（１５）構成要素［Ｄ］が不織布である場合のプリプレグの作製
次の手法にて、プリプレグを作製した。
（エポキシ樹脂組成物の調合）
混練装置中に、表５に記載の構成要素［Ｂ］、その他樹脂成分を投入して、混練しつつ、１６０℃まで昇温し、１６０℃で１時間混練した。混練しつつ８０℃まで降温させた後、構成要素［Ｃ］を投入、混練してエポキシ樹脂組成物を得た。
（プリプレグの作製）
前記にて得られたエポキシ樹脂組成物を、ナイフコーターを用いて離型紙上に塗布して、樹脂目付が３０ｇ／ｍ２の樹脂フィルム１を作製した。また、不織布の目付が６ｇ／ｍ２、１２ｇ／ｍ２、１７ｇ／ｍ２、１９ｇ／ｍ２用に、それぞれ樹脂目付が４０ｇ／ｍ２、３４ｇ／ｍ２、２９ｇ／ｍ２、２７ｇ／ｍ２の樹脂フィルム２も同様に作製した。
次に、シート状となるように一方向に配列させた構成要素［Ａ］である炭素繊維に、得られた樹脂フィルム１を２枚、炭素繊維の両面から重ね、加熱加圧してエポキシ樹脂組成物を含浸させて炭素繊維目付が１９２ｇ／ｍ２のプリプレグ前駆体を得た。
得られたプリプレグ前駆体に、表５に記載の構成要素［Ｄ］の不織布１枚をプリプレグ前駆体の上面に重ね、さらにその上面から、樹脂フィルム２を１枚重ね、加熱加圧してプリプレグを得た。【０１６０】
（１６）構成要素［Ｄ］が短繊維ウェブである場合のプリプレグの作製
（エポキシ樹脂組成物の調合）
混練装置中に、表６記載の構成要素［Ｂ］、その他樹脂成分を投入して、混練しつつ、１６０℃まで昇温し、１６０℃で１時間混練した。混練しつつ８０℃まで降温させた後、構成要素［Ｃ］を投入、混練してエポキシ樹脂組成物を得た。
（プリプレグの作製）
前記にて得られたエポキシ樹脂組成物を、ナイフコーターを用いて離型紙上に塗布して、樹脂目付が３０ｇ／ｍ２の樹脂フィルム１を作製した。また、短繊維ウェブの目付が６ｇ／ｍ２、１２ｇ／ｍ２用に、それぞれ樹脂目付が４０ｇ／ｍ２、３２ｇ／ｍ２の樹脂フィルム２も同様に作製した。
次に、シート状となるように一方向に配列させた構成要素［Ａ］である炭素繊維に、得られた樹脂フィルム１を２枚、炭素繊維の両面から重ね、加熱加圧してエポキシ樹脂組成物を含浸させて炭素繊維目付が１９２ｇ／ｍ２のプリプレグ前駆体を得た。
得られたプリプレグ前駆体に、表６に記載の構成要素［Ｄ］の短繊維ウェブ１枚をプリプレグ前駆体の上面に重ね、さらにその上面から、樹脂フィルム２を１枚重ね、加熱加圧してプリプレグを得た。【０１６１】
（１７）構成要素［Ｂ］と［Ｃ］を含むエポキシ樹脂組成物のネマチック−等方相転移温度の測定
プリプレグから構成要素［Ｂ］と［Ｃ］を含む樹脂組成物を採取して、約１ｍｇ薄膜ガラス上に薄く広げた。それを温度制御装置（ジャパンハイテク（株）製；ＴＨ−６００ＰＭ）加熱部分にセットした。構成要素［Ｂ］と［Ｃ］を含む樹脂組成物の倍率３００倍の偏光顕微鏡観察画像を４０℃〜１９０℃まで、昇温速度２℃／分、５℃刻みで取得した。取得した画像について、等方相（干渉模様が観察されない領域）の占有する面積、ネマチック相が占有する面積についてそれぞれ、画像を二値化することにより算出した。ネマチック相は、観察される干渉模様が、シュリーレン組織、糸状組織、砂状組織、ドロプレット組織である領域のことを指し、等方相は、樹脂組成物は存在するが、光学的等方性のため光が透過せず、視野が暗い領域を指す。等方相の占有する面積の割合が、ネマチック相と等方相を合わせた樹脂組成物全体の面積の４０％以上となる最低温度（ネマチック−等方相転移温度）を決定した。【０１６２】
（１８）モードＩ層間靭性（ＧＩＣ）試験用複合材料製平板の作製とＧＩＣ測定
ＪＩＳ  Ｋ７０８６（１９９３）に準じ、次の（ａ）〜（ｅ）の操作によりＧＩＣ試験用複合材料製平板を作製した。
（ａ）（１３）〜（１６）で作製した一方向プリプレグを、繊維方向を揃えて２０ｐｌｙ積層した。ただし、積層中央面（１０ｐｌｙ目と１１ｐｌｙ目の間）に、繊維配列方向と直角に、幅４０ｍｍ、厚み５０μｍのフッ素樹脂製フィルムをはさんだ。
（ｂ）積層したプリプレグをナイロンフィルムで隙間のないように覆い、オートクレーブ中で１８０℃２時間、内圧０．５９ＭＰａで加熱加圧して硬化し、一方向炭素繊維強化複合材料を成形した。
（ｃ）（ｂ）で得た一方向炭素繊維強化複合材料を、幅２０ｍｍ、長さ１９５ｍｍにカットした。繊維方向は、試験片の長さ側と平行になるようにカットした。
（ｄ）ＪＩＳ  Ｋ７０８６（１９９３）に記載のピン負荷用ブロック（長さ２５ｍｍ、アルミ製）では試験時に接着部が剥がれてしまったため、代わりにトライアングル状グリップを使用した（図１）。試験片端（フッ素樹脂製フィルムを挟んだ側）から４ｍｍの位置に幅方向両端に１ｍｍ長さのノッチを入れ、トライアングル状グリップを引っかけた。試験はトライアングル状の治具をインストロン万能試験機（インストロン社製）のクロスヘッドで引っ張ることで試験片に荷重を与えた。
（ｅ）亀裂進展を観察しやすくするため、試験片の両側面に白色塗料を塗った。
作製した複合材料製平板を用いて、以下の手順により、ＧＩＣ測定を行った。ＪＩＳ  Ｋ７０８６（１９９３）附属書１に従い、インストロン万能試験機（インストロン社製）を用いて試験を行った。クロスヘッドスピードは、亀裂進展が２０ｍｍに到達するまでは０．５ｍｍ／分、２０ｍｍ到達後は１ｍｍ／分とした。試験は亀裂が１００ｍｍ進展するまで行い、試験中に取得した荷重−変位線図の面積からＧＩＣを算出した。【０１６３】
（１９）モードＩＩ層間靱性（ＧＩＩＣ）の測定
（１８）のＧＩＣ試験の（ａ）から（ｃ）と同様に試験片を作製し、幅２０ｍｍ、長さ１９５ｍｍの試験片を得た。この試験片をＪＩＳ  Ｋ７０８６（１９９３）附属書２に従って、ＧＩＩＣ試験を行った。【０１６４】
（２０）０°引張強度試験用複合材料製平板の作製と測定
（１３）〜（１６）で作製した一方向プリプレグを所定の大きさにカットし、一方向に６枚積層した後、真空バッグを行い、オートクレーブを用いて、１８０℃２時間、内圧０．５９ＭＰａで加熱加圧して硬化し、一方向炭素繊維強化複合材料を得た。この一方向炭素繊維強化複合材料を幅１２．７ｍｍ、長さ２３０ｍｍでカットし、両端に１．２ｍｍ、長さ５０ｍｍのガラス繊維強化プラスチック製のタブを接着し試験片を得た。この試験片はインストロン万能試験機を用いて、ＪＩＳ  Ｋ７０７３（１９８８）の規格に準じて０゜引張試験を行った。【０１６５】
（２１）プレス成形によるモードＩ層間靭性（ＧＩＣ）およびモードＩＩ層間靱性（ＧＩＩＣ）試験用複合材料製平板成形方法と測定
（ａ）（１３）〜（１６）で作製したプリプレグを、繊維方向を揃えて２０ｐｌｙ積層した。ただし、積層中央面（１０ｐｌｙ目と１１ｐｌｙ目の間）に、繊維配列方向と直角に、幅４０ｍｍ、厚み５０μｍのフッ素樹脂製フィルムをはさんだ。
（ｂ）積層したプリプレグを金型上に配置した後、加熱型プレス成形機により、１．０ＭＰａの加圧下、１８０℃４時間で流動・成形せしめ、一方向炭素繊維強化複合材料を成形した。
（ｃ）（１８）のＧＩＣ試験の（ｃ）〜（ｅ）と同様にしてＧＩＣ測定を、（１９）のＧＩＩＣ試験と同様にしてＧＩＩＣ測定を行った。【０１６６】
（２２）プレス成形による０°引張強度試験用複合材料製平板の作製と測定
（１３）〜（１６）で作製したプリプレグを所定の大きさにカットし、一方向に６枚積層した後、それを金型上に配置し、加熱型プレス成形機により、１．０ＭＰａの加圧下、１８０℃４時間で流動・成形させることで、一方向炭素繊維強化複合材料を得た。この一方向炭素繊維強化複合材料を幅１２．７ｍｍ、長さ２３０ｍｍでカットし、両端に１．２ｍｍ、長さ５０ｍｍのガラス繊維強化プラスチック製のタブを接着し試験片を得た。この試験片はインストロン万能試験機を用いて、ＪＩＳ  Ｋ７０７３（１９８８）の規格に準じて０゜引張試験を行った。【０１６７】
（２３）炭素繊維強化複合材料の偏光顕微鏡観察
（１３）〜（１６）で作製した一方向プリプレグを幅５０ｍｍ、長さ５０ｍｍにカットし、プリプレグが幅８０ｍｍ以上となるように繊維間隔を手で広げた後、オーブンにて１８０℃２時間の条件で硬化し、観察用の炭素繊維強化複合材料の試験体を得た。試験体の樹脂領域を偏光顕微鏡（キーエンス（株）製；ＶＨＸ−５０００、偏光フィルター付き）により観察を行った。ファンシェイプ組織やフォーカルコニック組織といった高次構造形成が観察された場合を「Ａ」、高次構造が観察されなかった場合を「Ｂ」と判定した。【０１６８】
（２４）プリプレグの広角Ｘ線回折測定
（１３）〜（１６）で作製したプリプレグを長さ２０ｍｍ、幅１０ｍｍにカットした測定試料を用意した。広角Ｘ線回折装置（Ｄ８  ＤＩＳＣＯＶＥＲ；ＢＲＵＫＥＲ  ＡＸＳ社製）に取り付けられた温度制御装置（ＦＰ８２；メトラートレド社製）内に測定試料をセットし、２次元での広角Ｘ線回折測定を行った。条件［ＩＩ］は、温度制御装置を用いて４０℃から２℃／分で１００℃まで測定試料を昇温し、１００℃到達から３０分間保持し、３０分間経過直後の広角Ｘ線回折測定によって得られた回折パターンについて、２θ＝１．０°〜６．０°の間のピークの有無を確認した。条件［ＩＩＩ］は、温度制御装置を用いて４０℃から２℃／分で１８０℃まで測定試料を昇温し、１８０℃到達から２時間保持し、経過直後の広角Ｘ線回折測定によって得られた回折パターンについて、２θ＝１．０°〜６．０°の間のピークの有無を確認した。
・装置：Ｄ８  ＤＩＳＣＯＶＥＲ；ＢＲＵＫＥＲ  ＡＸＳ社製
・Ｘ線源：ＣｕＫα線（管電圧５０ｋＶ、管電流２２ｍＡ）
・検出器：Ｖａｎｔｅｃ５００
・温度制御装置：ＦＰ８２；メトラートレド社製
１．０〜６．０°範囲における回折角度２θのピークを有する場合は「Ａ」、ピークを有さない場合は「Ｂ」と判定した。【０１６９】
（２５）偏光ラマン分光による樹脂硬化物中の分子異方性の測定
（１３）〜（１６）で作製したプリプレグを硬化して得た炭素繊維強化複合材料から２ｃｍ角を切り出すことで、試験片を得た。測定は、炭素繊維強化複合材料内の樹脂部分について任意の５箇所に対して、以下の条件により行った。
・装置：ＰＤＰ３２０（（株）ＰＨＯＴＯ  Ｄｅｓｉｇｎ製）
・ビーム径：１μｍ
・光源：ＹＡＧレーザー／１０６４ｎｍ
・回折格子：Ｓｉｎｇｌｅ  ３００ｇｒ／ｍｍ
・スリット：１００μｍ
・検出器：ＣＣＤ：Ｊｏｂｉｎ  Ｙｖｏｎ  １０２４×２５６
・対物レンズ：×１００。
測定した試験片の任意の方向を０°とし、偏光方向を０°〜１５０まで３０°間隔で変化させて偏光ラマン分光を測定。芳香環のＣ＝Ｃ伸縮振動に由来する１６００ｃｍ−１付近のラマンバンド強度について、±２０％以上変動した偏光方位を有する場合は分子異方性ありとして「Ａ」と判定し、測定した５箇所について偏光方位０°〜１５０°のいずれも変動幅が２０％以下だった場合は分子異方性なしとして「Ｂ」と判定した。結果を表１〜６に示す。  【０１７０】
（２６）構成要素［Ｂ］と［Ｃ］を含むエポキシ樹脂組成物の粘度測定
構成要素［Ｂ］と［Ｃ］を含むエポキシ樹脂組成物の粘度挙動の評価を、動的粘弾性測定装置（ＡＲＥＳ−Ｇ２、ＴＡインスツルメント社製）を用いて行った。測定には、直径４０ｍｍのパラレルプレートを用い、測定条件は、角周波数３．１４ｒａｄ／ｓ、ギャップ１．０ｍｍとした。測定は、エポキシ樹脂組成物を９０℃で３分間溶解させ、ギャップ１ｍｍに設定した後、エポキシ樹脂の温度を４０℃まで降温し、４０℃から１６０℃まで２℃／分の速度で上昇させた。１３０〜１５０℃における最低粘度の結果を、表１〜６に示した。【０１７１】
（２７）Ｘ線回折による回折角度２θの測定
（１３）〜（１６）で作製した一方向プリプレグを厚さ約１ｍｍとなるように積層した後、積層したプリプレグをナイロンフィルムで隙間のないように覆い、オートクレーブ中で１８０℃２時間、内圧０．５９ＭＰａで加熱加圧して硬化し、一方向炭素繊維強化複合材料を成形した。成形した炭素繊維強化複合材料を用いて、長さ４０ｍｍ、幅１０ｍｍにカットし、試験片を得た。測定は以下の条件により、炭素繊維強化複合材料内の炭素繊維軸に対して平行（０°）、垂直（９０°）、４５°に対して行った。
・装置：Ｘ’  ＰｅｒｔＰｒｏ（スペクトリス（株）ＰＡＮａｌｙｔｉｃａｌ事業部製）
・Ｘ線源：ＣｕＫα線（管電圧４５ｋＶ、管電流４０ｍＡ）
・検出器：ゴニオメーター＋モノクロメーター＋シンチレーションカウンター
・走査範囲：２θ＝１〜９０°
・走査モード：ステップスキャン、ステップ単位０．１°、計数時間４０秒
１〜１０°範囲における回折角度２θのピークを表１〜６に記載した。また、ピークを有さない場合は「Ｂ」と記載した。【０１７２】
（２８）プリプレグの厚み２０％の深さの範囲に存在する構成要素［Ｄ］の存在率
（１３）〜（１６）で作製した一方向プリプレグを、２枚の表面の平滑なポリ四フッ化エチレン樹脂板間に挟持して密着させ、７日間かけて徐々に１８０℃まで温度を上昇させてゲル化、硬化させて板状の樹脂硬化物を作製する。硬化後、密着面と垂直な方向から切断し、その断面を研磨後、光学顕微鏡で２００倍以上に拡大しプリプレグの上下面が視野内におさまるようにして写真を撮影した。断面写真の横方向の５カ所でポリ四フッ化エチレン樹脂板間の間隔を測定し、その平均値をプリプレグの厚さとした。プリプレグの表面から、厚さの２０％深さ位置にプリプレグの表面と平行な線を引いた。次に、プリプレグの表面と上記線との間に存在する構成要素［Ｄ］の合計面積と、プリプレグ厚みに渡って存在する構成要素［Ｄ］の合計面積を求め、プリプレグの厚さ１００％に対して、プリプレグの表面から２０％の深さの範囲に存在する構成要素［Ｄ］の存在率を計算した。ここで、構成要素［Ｄ］の合計面積は、断面写真から構成要素［Ｄ］部分をくり抜き、その質量から換算して求めた。【０１７３】
（２９）炭素繊維強化複合材料の層間樹脂層厚みの測定
（１８）で作製した炭素繊維強化複合材料を炭素繊維に直交する方向から切断し、その断面を研磨後、光学顕微鏡で２００倍以上に拡大し写真撮影した。写真上の無作為に選んだ繊維層領域について、炭素繊維の体積含有率が５０％となる、炭素繊維層と平行に引いたラインを繊維層領域と層間樹脂層領域の境界ラインとして、１０００μｍの長さに渡り平均化した境界ラインを引き、その間の距離を層間樹脂層の厚みとした。同様の操作を計５箇所の層間樹脂層領域について実施し、その平均値を採用した。【０１７４】
（３０）示差走査熱量分析による高次構造の相転移の測定
（１３）〜（１６）で作製した一方向プリプレグを厚さ約１ｍｍとなるように積層した後、積層したプリプレグをナイロンフィルムで隙間のないように覆い、オートクレーブ中で１８０℃２時間、内圧０．５９ＭＰａで加熱加圧して硬化し、一方向炭素繊維強化複合材料を成形した。成形し得られた炭素繊維強化複合材料５ｍｇをサンプルパンに量り取り、示差走査熱量分析計（Ｑ−２０００：ＴＡインスツルメント社製）を用い、窒素雰囲気下で昇温速度５℃／分として５０℃から４００℃まで昇温した。熱流量の変化を記録し、２５０℃以上の温度域の吸熱ピークの有無を確認した。２５０℃以上のピークを有する場合は「Ａ」、ピークを有さない場合は「Ｂ」と判定し、結果を表１〜６に記載した。【０１７５】
（実施例１〜９、比較例１〜１２）
表１、２の配合比に従って上記（１２）エポキシ樹脂組成物の調製の手順で炭素繊維強化複合材料用エポキシ樹脂組成物を作製した。得られたエポキシ樹脂組成物を用いて、上記（１７）の手順で構成要素［Ｂ］と［Ｃ］を含む樹脂組成物のネマチック−等方相転移温度を測定し、（１３）プリプレグの作製の手順でプリプレグを得た。得られたプリプレグを用いて、上記の（１８）モードＩ層間靭性（ＧＩＣ）試験用複合材料製平板の作製とＧＩＣ測定、（１９）モードＩＩ層間靭性（ＧＩＩＣ）試験用複合材料製平板の作製とＧＩＩＣ測定、（２３）炭素繊維強化複合材料の偏光顕微鏡観察、（２４）プリプレグの広角Ｘ線回折測定、（２５）偏光ラマン分光による樹脂組成物中の異方性の測定、（２６）構成要素［Ｂ］と［Ｃ］を含むエポキシ樹脂組成物の粘度測定を行った。結果を表１、２に示す。【０１７６】
実施例の各種測定結果は表１に示す通りであり、実施例１〜９のように、サイジング剤が塗布された炭素繊維と、条件［Ｉ］〜［ＩＩＩ］を満たす、好ましいエポキシ樹脂組成物との組合せにより、モードＩ層間靱性ＧＩＣ、モードＩＩ層間靱性ＧＩＩＣに優れる炭素繊維強化複合材料が得られた。
比較例１は、本発明における構成要素［Ａ］、［Ｃ］を用いているが、構成要素［Ｂ］を含まず、条件［Ｉ］、［ＩＩＩ］を満たしていない場合である。比較例１は、同じ構成要素［Ａ］および［Ｃ］を用いた実施例２と比較して大幅にモードＩ層間靱性ＧＩＣおよびモードＩＩ層間靱性ＧＩＩＣは低く、本発明のプリプレグは、特にモードＩ層間靱性ＧＩＣおよびモードＩＩ層間靱性ＧＩＩＣが飛躍的に向上することが分かる。
比較例２は、条件［Ｉ］〜［ＩＩＩ］を満たしているが、本発明における構成要素［Ａ］を満たさない炭素繊維を使用した場合である。比較例２は構成要素［Ｂ］および［Ｃ］を含む同じ樹脂組成物を用いた実施例２と比較して、界面剪断強度、モードＩ層間靱性ＧＩＣおよびモードＩＩ層間靱性ＧＩＩＣが低い。このことから炭素繊維の表面にサイジング剤が塗布されていることが重要であると分かる。【０１７７】
比較例３および４は、本発明の構成要素［Ａ］、［Ｂ］、［Ｃ］を用いているが、条件［Ｉ］のネマチック−等方相転移温度の要件を満たさない場合である。エポキシ樹脂組成物の硬化物中にスメクチック構造形成していることにより、モードＩ層間靱性ＧＩＣは、非高次構造形成の場合と比較して高い値である。しかし、ネマチック−等方相転移温度を条件［Ｉ］の範囲内にもち、比較例３および４と構成要素［Ａ］および［Ｃ］が同一な実施例４および２と比較すると、特にモードＩＩ層間靱性ＧＩＩＣが低い。ネマチック−等方相転移温度が条件［Ｉ］を満たすことでモードＩＩ層間靭性ＧＩＩＣが向上すると分かる。【０１７８】
比較例５〜７は、条件［Ｉ］を満たさない場合である。同じ構成要素［Ａ］、［Ｃ］を用いた実施例４、実施例２と比較して、モードＩ層間靱性ＧＩＣおよびモードＩＩ層間靱性ＧＩＩＣ低いことが分かり、条件［Ｉ］の要件を満たすことによりモードＩ層間靱性ＧＩＣおよびモードＩＩ層間靱性ＧＩＩＣが向上すると分かる。
比較例８および９は、条件［Ｉ］、［ＩＩＩ］を満たさない場合である。エポキシ樹脂組成物の硬化物がスメクチック構造形成できないことで、モードＩ層間靱性ＧＩＣおよびモードＩＩ層間靱性ＧＩＩＣが低くなることが分かる。【０１７９】
比較例１０は、条件［Ｉ］および［ＩＩ］を満たさない場合である。同じ構成要素［Ａ］、［Ｂ］を使用した、実施例２と比較して、大幅にモードＩ層間靱性ＧＩＣおよびモードＩＩ層間靱性ＧＩＩＣが低くなることが分かる。硬化過程において樹脂粘度が十分に低下しなかったことで、構成要素［Ａ］表面に存在するサイジング剤とエポキシ樹脂組成物とが十分に反応せず、その結果、樹脂と炭素繊維との接着性が悪くなったと考えられる。比較例１１も比較例１０と同様に、構成要素［Ｃ］が構成要素［Ｂ］へ溶解した後の硬化反応が高いため、構成要素［Ｂ］および［Ｃ］を含むエポキシ樹脂組成物が形成するネマチック相が維持されることでネマチック−等方相転移を１３０〜１８０℃の間にもたず、十分に粘度を低下させることができない。そのため、同じ構成要素［Ａ］、［Ｂ］を使用した、実施例５と比較して大幅にモードＩ層間靱性ＧＩＣおよびモードＩＩ層間靱性ＧＩＩＣが低くなることが分かる。また、比較例１２は、構成要素［Ｃ］が構成要素［Ｂ］への溶解した際の硬化反応が非常に速く、顕著に増粘するため、プリプレグを作製することができなかった。【０１８０】
（実施例１０〜２２、比較例１３〜２３）
表３および表４の配合比に従って上記（１４）の手順でプリプレグを得た。得られたプリプレグを用いて、上記の（２８）プリプレグの厚み２０％の深さの範囲に存在する構成要素［Ｄ］の存在率、（１８）モードＩ層間靭性（ＧＩＣ）試験用複合材料製平板の作製とＧＩＣ測定、（１９）モードＩＩ層間靭性（ＧＩＩＣ）試験用複合材料製平板の作製とＧＩＩＣ測定、（２３）炭素繊維強化複合材料の偏光顕微鏡観察、（２４）プリプレグの広角Ｘ線回折測定、（２５）偏光ラマン分光による樹脂組成物中の異方性の測定、（２０）０°引張強度試験用複合材料製平板の作製と測定、（２９）炭素繊維強化複合材料の層間樹脂層厚みの測定、（２３）偏光顕微鏡による観察、（２７）Ｘ線回折による回折角度２θの測定を行った。加えて、上記構成要素［Ｂ］と［Ｃ］を含む樹脂組成物のネマチック−等方相転移温度、（２６）構成要素［Ｂ］と［Ｃ］を含む樹脂組成物の粘度測定も行った。【０１８１】
実施例の各種測定結果は表３に示す通りであり、比較例の各種測定結果は表４に示す通りであった。実施例１０〜２２のように炭素繊維層間に粒子をスペーサーとする層間樹脂層が配置されることにより、優れたモードＩ層間靱性ＧＩＣ、モードＩＩ層間靱性ＧＩＩＣ、引張強度が得られた。
比較例１３、１４はいずれも、構成要素［Ｂ］および［Ｃ］を含むエポキシ樹脂組成物の硬化物が高次構造を形成し、かつ構成要素［Ｄ］を含まず、層間樹脂層を形成していない場合である。比較例１３、１４は、同じ構成要素［Ｂ］、［Ｃ］を用いた実施例１２、１３、１６〜１９および２０、２１よりもモードＩＩ層間靱性ＧＩＩＣは低く、本発明のプリプレグはモードＩＩ層間靱性ＧＩＩＣが飛躍的に向上していることがわかる。また、比較例１５は、条件［Ｉ］を満たすように構成要素［Ｄ］が配置されており、なおかつ構成要素［Ｂ］および［Ｃ］を含む樹脂組成物の硬化物が高次構造を形成するが、［Ｄ］のエポキシ樹脂組成物中での含有割合が少なく十分な厚さの層間樹脂層を形成していない場合である。この場合、モードＩＩ層間靱性ＧＩＩＣ向上効果が見られなかった。比較例２０〜２３は、エポキシ樹脂組成物の硬化物が高次構造を形成せず、構成要素［Ｄ］の存在により十分な厚みの層間樹脂層を形成する場合である。比較例２０と実施例１０、１６との比較、比較例２１と実施例１１、１７との比較，比較例２２と実施例１２、１８との比較により、同じ構成要素［Ａ］、［Ｄ］を用いた各実施例と比較してモードＩ層間靱性ＧＩＣ、モードＩＩ層間靱性ＧＩＩＣ、引張強度はいずれも低く、本発明のプリプレグは特にモードＩ層間靱性ＧＩＣとモードＩＩ層間靱性ＧＩＩＣが飛躍的に向上していることが分かる。また、比較例２３はエポキシ樹脂組成物の硬化物が高次構造を形成せず、構成要素［Ｄ］を含まず、層間樹脂層を形成しない場合である。比較例２３を実施例１０〜２２および、比較例１３、１４と比較すると、高次構造を形成するエポキシ樹脂組成物の硬化物は、モードＩ層間靱性ＧＩＣとモードＩＩ層間靱性ＧＩＩＣが飛躍的に向上していることが確認できる。比較例１７、１８は、構成要素［Ｂ］および［Ｃ］を含むエポキシ樹脂組成物のネマチック−等方相転移温度が１１０℃より低く、硬化物が高次構造（スメクチック構造）を形成しない場合である。この場合、モードＩ層間靱性ＧＩＣが十分に向上しないことが分かる。【０１８２】
（実施例２３〜２８、比較例２４〜２７）
表５の配合比に従って上記（１５）の手順でプリプレグを得た。得られたプリプレグを用いて、上記の（２８）プリプレグの厚み２０％の深さの範囲に存在する構成要素［Ｄ］の存在率、（１８）モードＩ層間靭性（ＧＩＣ）試験用複合材料製平板の作製とＧＩＣ測定、（１９）モードＩＩ層間靭性（ＧＩＩＣ）試験用複合材料製平板の作製とＧＩＩＣ測定、（２３）炭素繊維強化複合材料の偏光顕微鏡観察、（２４）プリプレグの広角Ｘ線回折測定、（２５）偏光ラマン分光によるエポキシ樹脂組成物中の異方性の測定、（２０）０°引張強度試験用複合材料製平板の作製と測定、（２９）炭素繊維強化複合材料の層間樹脂層厚みの測定、（２３）偏光顕微鏡による観察、（２７）Ｘ線回折による回折角度２θの測定を行った。加えて、上記構成要素［Ｂ］と［Ｃ］を含むエポキシ樹脂組成物のネマチック−等方相転移温度、（２６）構成要素［Ｂ］と［Ｃ］を含むエポキシ樹脂組成物の粘度測定も行った。実施例の各種測定結果は表５に示す通りであり、実施例２３〜２８のように炭素繊維層間に不織布をスペーサーとする高次構造形成をした層間樹脂層が配置されることにより、優れたモードＩ層間靱性ＧＩＣ、モードＩＩ層間靱性ＧＩＩＣ、引張強度が得られた。【０１８３】
比較例２４〜２７はいずれも、エポキシ樹脂組成物の硬化物が高次構造を形成せず、不織布をスペーサーとして十分な厚みの層間樹脂層を形成している場合である。比較例２５と実施例２３および２５、比較例２６と実施例２６、比較例２７と実施例２８との比較により、構成要素［Ａ］、［Ｃ］、［Ｄ］を用いた各実施例と比較して本発明により特にモードＩ層間靱性ＧＩＣとモードＩＩ層間靱性ＧＩＩＣが飛躍的に向上していることが分かる。また、実施例２７、実施例２８と比較例２７との比較からも、エポキシ樹脂組成物の硬化物が高次構造を形成した層間樹脂層を配置することにより効果的にモードＩＩ層間靱性ＧＩＩＣを向上させることが可能と分かる。比較例２４は、構成要素［Ｂ］および［Ｃ］を含むエポキシ樹脂組成物のネマチック−等方相転移温度が１１０℃より低い場合であり、硬化物が高次構造（スメクチック構造）を形成しない場合である。この場合、モードＩ層間靱性ＧＩＣが十分に向上しないことが分かる。【０１８４】
（実施例２９〜３７、比較例２８〜３２）
表６の配合比に従って上記（１６）の手順でプリプレグを得た。得られたプリプレグを用いて、上記の（２８）プリプレグの厚み２０％の深さの範囲に存在する構成要素［Ｄ］の存在率、（１８）モードＩ層間靭性（ＧＩＣ）試験用複合材料製平板の作製とＧＩＣ測定、（１９）モードＩＩ層間靭性（ＧＩＩＣ）試験用複合材料製平板の作製とＧＩＩＣ測定、（２３）炭素繊維強化複合材料の偏光顕微鏡観察、（２４）プリプレグの広角Ｘ線回折測定、（２５）偏光ラマン分光によるエポキシ樹脂組成物中の異方性の測定、（２０）０°引張強度試験用複合材料製平板の作製と測定、（２９）炭素繊維強化複合材料の層間樹脂層厚みの測定、（２３）偏光顕微鏡による観察、（２７）Ｘ線回折による回折角度２θの測定を行った。加えて、上記構成要素［Ｂ］と［Ｃ］を含むエポキシ樹脂組成物のネマチック−等方相転移温度、（２６）構成要素［Ｂ］と［Ｃ］を含むエポキシ樹脂組成物の粘度測定も行った。実施例の各種測定結果は表６に示す通りであり、実施例２９〜３７のように炭素繊維層間に短繊維ウェブをスペーサーとする高次構造形成をした層間樹脂層が配置されることにより、優れたモードＩ層間靱性ＧＩＣ、モードＩＩ層間靱性ＧＩＩＣ、引張強度が得られた。【０１８５】
比較例２８〜３２はいずれも、エポキシ樹脂組成物の硬化物が高次構造を形成せず、短繊維ウェブをスペーサーとして十分な厚みの層間樹脂層を形成している場合である。比較例２９と実施例２９および３３、比較例３０と実施例３０および３４、比較例３１と実施例３１および３５、比較例３２と実施例３２および３６、の比較により、本発明により特にモードＩ層間靱性ＧＩＣとモードＩＩ層間靱性ＧＩＩＣが飛躍的に向上していることが確認できる。比較例２８は、構成要素［Ｂ］および［Ｃ］を含むエポキシ樹脂組成物のネマチック−等方相転移温度が１１０℃より低い場合であり、硬化物が高次構造（スメクチック構造）を形成しない場合である。この場合、モードＩ層間靱性ＧＩＣが十分に向上しないことが分かる。 【０１８６】
【表１】
2019208242.tif 000009
【０１８７】
【表２】
2019208242.tif 000010
【０１８８】
【表３】
2019208242.tif 000011
【０１８９】
【表４】
2019208242.tif 000012
【０１９０】
【表５】
2019208242.tif 000013
【０１９１】
【表６】
2019208242.tif 000014
【図１】
2019208242.tif 000022
【国際調査報告】
2019208242.tif 000023
2019208242.tif 000024
2019208242.tif 000025
2019208242.tif 000026
2019208242.tif 000027
2019208242.tif 000028